(57)【特許請求の範囲】
【請求項１】
オルト−ヒドロキシルトリス−アリール−ｓ−トリアジン化合物と；
ヒンダードアミン光安定剤化合物と；
ヒンダードヒドロキシベンゾエート化合物と；
酸捕捉剤と；
ホスファイト化合物と；
ヒンダードフェノール酸化防止剤化合物と；
チオエステル化合物と
を含む、熱および紫外（ＵＶ）線安定剤組成物。
【請求項２】
ａ）前記オルト−ヒドロキシルトリス−アリール−ｓ−トリアジン化合物が、式（Ｉ）：
【化１】
0006731910.tif 000022
（ここで、式（Ｉ）におけるＲ34およびＲ35のそれぞれは、独立して、任意選択的に置換されたＣ6〜Ｃ10アリール、Ｃ1〜Ｃ10ヒドロカルビル−置換アミノ、Ｃ1〜10アシルまたはＣ1〜Ｃ10アルコキシルから選ばれ；そして式（Ｉ）におけるＲ36は、式Ｉのフェノキ
シ部分の０〜４つの位置での同じもしくは異なるものである置換基であり、それぞれの場合に独立してヒドロキシル、Ｃ1〜Ｃ12ヒドロカルビル、Ｃ1〜Ｃ12アルコキシル、Ｃ1〜
Ｃ12アルコキシエステル、またはＣ1〜Ｃ12アシルから選ばれる）
に従った２−（２’−ヒドロキシフェニル）−１，３，５−トリアジン化合物であり、
ｂ）前記ヒンダードアミン光安定剤化合物が、式（ＩＩ）：
【化２】
0006731910.tif 000023
式（ＩＩ）におけるＲ31は、水素、ＯＨ、Ｃ1〜Ｃ20ヒドロカルビル、−ＣＨ2ＣＮ、Ｃ1〜Ｃ12アシルまたはＣ1〜Ｃ18アルコキシから選ばれ；
式（ＩＩ）におけるＲ38は、水素；またはＣ1〜Ｃ8ドロカルビルから選ばれ；そして
式（ＩＩ）におけるＲ29、Ｒ30、Ｒ32、およびＲ33のそれぞれは、独立して、Ｃ1〜Ｃ20ヒドロカルビルから選ばれるか、または式（ＩＩ）におけるＲ29およびＲ30ならびに／
またはＲ32およびＲ33は、それらが結合している炭素と一緒になって、Ｃ5〜Ｃ10シクロ
アルキルを形成している）；
または
式（ＩＩａ）
【化３】
0006731910.tif 000024
（ここで、
式（ＩＩａ）におけるｍは、１〜２の整数であり；
式（ＩＩａ）におけるＲ39は、水素；ＯＨ；Ｃ1〜Ｃ20ヒドロカルビル；−ＣＨ2ＣＮ；Ｃ1〜Ｃ12アシル；またはＣ1〜Ｃ18アルコキシから選ばれ；そして
式（ＩＩａ）におけるＧ1〜Ｇ4のそれぞれは、独立して、Ｃ1〜Ｃ20ヒドロカルビルから
選ばれる）
に従った分子断片を含み、
ｃ）前記ヒンダードヒドロキシベンゾエート化合物が、式（ＩＩＩ）：
【化４】
0006731910.tif 000025
（ここで、式（ＩＩＩ）におけるＲ17は、Ｃ1〜Ｃ8アルキルであり、かつ
式（ＩＩＩ）におけるＲ18は、Ｃ1〜Ｃ24アルキルまたは置換もしくは非置換Ｃ6〜Ｃ24アリールである）に従っており、
ｄ）前記酸捕捉剤が、酸化マグネシウム、酸化アルミニウム、水酸化マグネシウム、水酸化アルミニウム、それらの炭酸塩、酸化亜鉛、乳酸カルシウム、天然および合成ハイドロタルサイト、天然および合成ハイドロカルマイト、ステアリン酸カルシウム、ステアリン酸亜鉛、ベヘン酸マグネシウム、ステアリン酸マグネシウム、ステアリン酸ナトリウム、リシノール酸ナトリウムおよびパルミチン酸カリウム、アンチモンピロカテコレート、亜鉛ピロカテコレートならびにそれらの混合物からなる群から選択され、
ｅ）前記ホスファイト化合物が、式（Ｖ）：
【化６】
0006731910.tif 000026
（ここで、式（Ｖ）におけるＲ1、Ｒ2、Ｒ3、Ｒ4、Ｒ5、Ｒ6、Ｒ7、Ｒ8、Ｒ9、およびＲ10のそれぞれは、独立して、水素、Ｃ1〜Ｃ12アルキル、Ｃ3〜Ｃ12シクロアルキル、Ｃ4〜Ｃ12アルキルシクロアルキル、Ｃ6〜Ｃ10アリール、またはＣ7〜12アルキルアリールから選択され、
ここで、Ｒ1およびＲ5は共に少なくとも５個の炭素原子を含み、かつＲ1およびＲ5の少なくとも１つは第三級炭素原子を含み、
ここで、Ｒ6およびＲ10は共に少なくとも５個の炭素原子を含み、かつＲ6およびＲ10の少なくとも１つは第三級炭素原子を含む）
に従ったヒンダードアリールアルキルホスファイト化合物か； 
式（ＶＩ）：    
【化７】
0006731910.tif 000027
（ここで、式（ＶＩ）におけるＲ16、Ｒ17、Ｒ40、Ｒ41、およびＲ42のそれぞれは、独立して、水素、Ｃ1〜Ｃ20アルキル、Ｃ3〜Ｃ20シクロアルキル、Ｃ4〜Ｃ20アルキルシクロ
アルキル、Ｃ6〜Ｃ10アリール、またはＣ7〜Ｃ20アルキルアリールから選択される）
に従ったトリスアリールホスファイトか；
式（Ｖ）および式（ＶＩ）に従った化合物の混合物か
であり、
ｆ）前記ヒンダードフェノール酸化防止剤化合物が、式（ＩＶａ）、（ＩＶｂ）、または（ＩＶｃ）：
【化５】
0006731910.tif 000028
（ここで、
式（ＩＶａ）、（ＩＶｂ）および（ＩＶｃ）におけるＲ18は、水素またはＣ1〜4ヒドロカルビルから選ばれ；
式（ＩＶａ）、（ＩＶｂ）および（ＩＶｃ）におけるＲ19およびＲ20のそれぞれは、独立して、水素またはＣ1〜Ｃ20ヒドロカルビルから選ばれ；そして
式（ＩＶａ）、（ＩＶｂ）および（ＩＶｃ）におけるＲ37は、Ｃ1〜Ｃ12ヒドロカルビ
ルから選ばれる）
の１つ以上に従った分子断片を含み、および
ｇ）前記チオエステル化合物が、ジラウリルチオジプロピオネート、ジステアリルチオジプロピオネート、ペンタエリスリトールテトラキス−（３−ドデシルチプロピオネート）、テトラ−アルキルチオエチルチオジスクシネート、２，１２−ジヒドロキシ−４，１０−ジチア−７−オキサトリデカメチレンビス［３−（ドデシルチオ）プロピオネート］、アルキルチオ−アルカン酸のポリアルカノールエステル、ジアルキル３，３’−チオジプロピオネート、ならびにそれらの混合物とからなる群から選択される、
請求項１に記載の熱およびＵＶ線安定剤組成物。
【請求項３】
前記オルト−ヒドロキシルトリス−アリール−ｓ−トリアジン化合物が、４，６−ビス−（２，４−ジメチルフェニル）−２−（２−ヒドロキシ−４−オクチルオキシフェニル）−ｓ−トリアジン；４，６−ビス−（２，４−ジメチルフェニル）−２−（２，４−−ジヒドロキシフェニル）−ｓ−トリアジン；２，４−ビス（２，４−ジヒドロキシフェニル）−６−（４−クロロフェニル）−ｓ−トリアジン；２，４−ビス［２−ヒドロキシ−４−（２−ヒドロキシ−エトキシ）フェニル］−６−（４−クロロフェニル）−ｓ−トリアジン；２，４−ビス［２−ヒドロキシ−４−（２−ヒドロキシ−４−（２−ヒドロキシ−エトキシ）フェニル］−６−（２，４−ジメチルフェニル）−ｓ−トリアジン；２，４−ビス［２−ヒドロキシ−４−（２−ヒドロキシエトキシ）フェニル］−６−（４−ブロモフェニル）−ｓ−トリアジン；２，４−ビス［２−ヒドロキシ−４−（２−アセトキシエトキシ）フェニル］−６−（４−クロロフェニル）−ｓ−トリアジン；２，４−ビス（２，４−ジヒドロキシフェニル）−６−（２，４−ジメチルフェニル）−ｓ−トリアジン；２，４−ビス（４−ビフェニルイル）−６−［２−ヒドロキシ−４−［（オクチルオキシカルボニル）エチリデンオキシ］フェニル］−ｓ−トリアジン；２，４−ビス（４−ビフェニルイル）−６−［２−ヒドロキシ−４−（２−エチルヘキシルオキシ）フェニル］−ｓ−トリアジン；２−フェニル−４−［２−ヒドロキシ−４−（３−ｓｅｃ−ブチルオキシ−２−ヒドロキシプロピルオキシ）フェニル］−６−［２−ヒドロキシ−４−（３−ｓｅｃ−アミルオキシ−２−ヒドロキシプロピルオキシ）フェニル］−ｓ−トリアジン；２，４−ビス（２，４−ジメチルフェニル）−６−［２−ヒドロキシ−４（−３−ベンジルオキシ−２−ヒドロキシプロピルオキシ）フェニル］−ｓ−トリアジン；２，４−ビス（２−ヒドロキシ−４−ｎ−ブチルオキシフェニル）−６−（２，４−ジ−ｎ−ブチルオキシフェニル）−ｓ−トリアジン；２，４−ビス（２，４−ジメチルフェニル）−６−［２−ヒドロキシ−４−（３−ノニルオキシ−２−ヒドロキシプロピルオキシ）−５−α−クミルフェニル］−ｓ−トリアジン；メチレンビス−｛２，４−ビス（２，４−ジメチルフェニル）−６−［２−ヒドロキシ−４−（３−ブチルオキシ−２−ヒドロキシプロポキシ）フェニル］−ｓ−トリアジン｝；３：５’、５：５’および３：３’位で橋架けされたメチレン橋架け二量体混合物；２，４，６−トリス（２−ヒドロキシ−４−イソオクチルオキシカルボニルイソ−プロピリデンオキシ−フェニル）−ｓ−トリアジン；２，４−ビス（２，４−ジメチルフェニル）−６−（２−ヒドロキシ−４−ヘキシルンオキシ−５−α−クミルフェニル）−ｓ−トリアジン；２−（２，４，６−トリメチルフェニル）−４，６−ビス［２−ヒドロキシ−４−（３−ブチルオキシ−２−ヒドロキシプロピルオキシ）フェニル］−ｓ−トリアジン；２，４，６−トリス［２−ヒドロキシ−４−（３−ｓｅｃ−ブチルオキシ−２−ヒドロキシプロピルオキシ）−フェニル］−ｓ−トリアジン；４，６−ビス−（２，４−ジメチルフェニル）−２−（２−ヒドロキシ−４−（３−ドデシルオキシ−��−ヒドロキシプロポキシ）フェニル）−ｓ−トリアジンと４，６−ビス−（２，４−ジメチルフェニル）−２−（２−ヒドロキシ−４−（３−トリデシルオキシ−２−ヒドロキシプロポキシ）フェニル）−ｓ−トリアジンとの混合物；４，６−ビス−（２，４−ジメチルフェニル）−２−（２−ヒドロキシ−４（３−（２−エチルヘキシルオキシ）−２−ヒドロキシプロポキシ）−フェニル）−ｓ−トリアジン；４，６−ジフェニル−２−（４−ヘキシルンオキシ−２−ヒドロキシフェニル）−ｓ−トリアジン；２−（４，６−ジフェニル−１，３，５−トリアジン−２−イル）−５−［２−（２−エチルヘキサノイルオキシ）エトキシ］フェノール；２，４，６−トリス（２−ヒドロキシ−４−オクチルオキシフェニル）−１，３，５−トリアジン；プロパン酸、２，２’，２’’−［１，３，５−トリアジン−２，４，６−トリイルトリス［（３−ヒドロキシ−４，１−フェニレン）オキシ］］トリス−１，１’，１’’−トリオクチルエステル；プロパン酸、２−［４−［４，６−ビス（［１，１’−ビフェニル］−４−イル）−１，３，５−トリアジン−２イル］−３−ヒドロキシフェノキシル］−イソオクチルエステル；ならびにそれらの組み合わせから選ばれる、請求項１または２に記載の熱およびＵＶ線安定剤組成物。
【請求項４】
前記ヒンダードアミン光安定剤が、ビス（２，２，６，６−テトラメチルピペリジン−４−イル）セバケート；ビス（２，２，６，６−テトラメチルピペリジン−４−イル）スクシネート；ビス（１，２，２，６，６−ペンタメチルピペリジン−４−イル）セバケート；ビス（１−オクチルオキシ−２，２，６，６−テトラメチルピペリジン−４−イル）セバケート；ビス（１，２，２，６，６−ペンタメチルピペリジン−４−イル）ｎ−ブチル３，５−ジ−ｔｅｒｔ−ブチル−４−ヒドロキシベンジルマロネート；１−（２−ヒドロキシエチル）−２，２，６，６−テトラメチル−４−ヒドロキシピペリジンとコハク酸との縮合物；２，２，６，６−テトラメチルピペリジン−４−イルステアレート；２，２，６，６−テトラメチルピペリジン−４−イルドデカネート；１，２，２，６，６−ペンタメチルピペリジン−４−イルステアレート；１，２，２，６，６−ペンタメチルピペリジン−４−イルドデカネート；Ｎ，Ｎ’−ビス（２，２，６，６−テトラメチルピペリジン−４−イル）ヘキサメチレンジアミンと４−ｔｅｒｔ−オクチルアミノ−２，６−ジクロロ−１，３，５−トリアジンとの縮合物；トリス（２，２，６，６−テトラメチルピペリジン−４−イル）ニトリロトリアセテート；テトラキス（２，２，６，６−テトラメチルピペリジン−４−イル）−１，２，３，４−ブタンテトラカルボキシレート；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル−２−（２−ヒドロキシ−３，５−ジ−ｔｅｒｔ−ブチルベンジル）マロネート；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；Ｎ，Ｎ’−ビス（２，２，６，６−テトラメチルピペリジン−４−イル）ヘキサメチレンジアミンと４−モルホリノ−２，６−ジクロロ−１，３，５−トリアジンとの縮合物；Ｎ，Ｎ’−ビス（２，２，６，６−テトラメチルピペリジン−４−イル）ヘキサメチレンジアミンとメチル化，４−モルホリノ−２，６−ジクロロ−１，３，５−トリアジンとの縮合物；２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物；２−クロロ−４，６−ビス（４−ｎ−ブチルアミノ−１，２，２，６，６−ペンタメチルピペリジル）−１，３，５−トリアジンと１，２−ビス（３−アミノプロピルアミノ）エタンとの縮合物；８−アセチル−３−ドデシル−７，７，９，９−テトラメチル−１，３，８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；Ｎ，Ｎ’−ビス（２，２，６，６−テトラメチルピペリジン−４−イル）ヘキサメチレンジアミンと４−シクロヘキシルアミノ−２，６−ジクロロ−１，３，５−トリアジンとの縮合物；１，２−ビス（３−アミノプロピルアミノ）エタンと、２，４，６−トリクロロ−１，３，５−トリアジンと４−ブチルアミノ−２，２，６，６−テトラメチルピペリジンとの縮合物；２−ウンデシル−７，７，９，９−テトラメチル−１−オキサ−３，８−ジアザ−４−オキソスピロ［４．５］デカン；オキソ−ピペラジニル−トリアジン；７，７，９，９−テトラメチル−２−シクロウンデシル−１−オキサ−３，８−ジアザ−４−オキソスピロ［４．５］デカンとエピクロロヒドリンとの反応生成物；テトラキス（２，２，６，６−テトラメチル−４−ピペリジル）ブタン−１，２，３，４−テトラカルボキシレ−ト；１，２，３，４−ブタンテトラカルボン酸、テトラキス（１，２，２，６，６−ペンタメチル−４−ピペリジニル）エステル；１，２，３，４−ブタンテトラカルボン酸、１，２，２，６，６−ペンタメチル−４−ピペリジニルトリデシルエステル；１，２，３，４−ブタンテトラカルボン酸、２，２，６，６−テトラメチル−４−ピペリジニルトリデシルエステル；１，２，３，４−ブタンテトラカルボン酸、２，２，６，６−テトラメチル−２，４，８，１０−テトラオキサスピロ［５．５］−ウンデカン−３，９−ジエタノールとのポリマー、１，２，２，６，６−ペンタメチル−４−ピペリジニルエステル；１，２，３，４−ブタンテトラカルボン酸、２，２，６，６−テトラメチル−２，４，８，１０−テトラオキサスピロ［５．５］−ウンデカン−３，９−ジエタノールとのポリマー、２，２，６，６−テトラメチル−４−ピペリジニルエステル；ビス（１−ウンデカノキシ−２，２，６，６−テトラメチルピペリジン−４−イル）カーボネート；１−（２−ヒドロキシ−２−メチルプロポキシ）−２，２，６，６−テトラメチル−４−ピペルジノール；１−（２−ヒドロキシ−２−メチルプロポキシ）−４−オクタデカノイルオキシ−２，２，６，６−テトラメチルピペリジン；１−（４−オクタデカノイルオキシ−２，２，６，６−テトラメチルピペリジン−１−イルオキシ）−２−オクタデカノイルオキシ−２−メチルプロパン；１−（２−ヒドロキシエチル）−２，２，６，６−テトラメチル−４−ピペルジノール；１−（２−ヒドロキシエチル）−２，２，６，６−テトラメチル−４−ピペルジノールとジメチルスクシネートとの反応生成物；２，２，４，４−テトラメチル−７−オキサ−３，２０−ジアザジスピロ［５．１．１１．２］ヘンエイコサン−２１−オン；２，２，６，６−テトラメチル−４−ピペリジノールと高級脂肪酸とのエステル；３−ドデシル−１−（２，２，６，６−テトラメチル−４−ピペリジル）ピロリジン−２，５−ジオン；１Ｈ−ピロール−２，５−ジオン，１−オクタデシル−、（１−メチルエテニル）ベンゼンと１−（２，２，６，６−テトラメチル−４−ピペリジニル）−１Ｈ−ピロール−２，５−ジオンとのポリマー；ピペラジノン，１，１’，１’’−［１，３，５−トリアジン−２，４，６−トリイルトリス［（シクロヘキシルイミノ）−２，１−エタンジイル］］トリス［３，３，５，５−テトラメチル−；ピペラジノン，１，１’，１’’−［１，３，５−トリアジン−２，４，６−トリイルトリス［（シクロヘキシルイミノ）−２，１−エタンジイル］］トリス［３，３，４，５，５−ペンタメチル−；７，７，９，９−テトラメチル−２−シクロウンデシル−１−オキサ−３，８−ジアザ−４−オキソスピロ［４．５］デカンとエピクロロヒドリンとの反応生成物；Ｎ，Ｎ’−ビス（２，２，６，６−テトラメチルピペリジン−４−イル）ヘキサメチレンジアミンと４−シクロヘキシルアミノ−２，６−ジクロロ−１，３，５−トリアジンとの縮合物；１，２−ビス（３−アミノプロピルアミノ）エタンと、２，４，６−トリクロロ−１，３，５−トリアジンと４−ブチルアミノ−２，２，６，６−テトラメチルピペリジンとの縮合物；Ｎ，Ｎ’−ビス（２，２，６，６−テトラメチルピペリジン−４−イル）ヘキサメチレンジアミンと４−モルホリノ−２，６−ジクロロ−１，３，５−トリアジンとの縮合物；２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物；２−クロロ−４，６−ビス（４−ｎ−ブチルアミノ−１，２，２，６，６−ペンタメチルピペリジル）−１，３，５−トリアジンと１，２−ビス（３−アミノプロピルアミノ）エタンとの縮合物；２−［（２−ヒドロキシエチル）アミノ］−４，６−ビス［Ｎ−（１−シクロヘキシルンオキシ−２，２，６，６−テトラメチルピペリジン−４−イル）ブチルアミノ−１，３，５−トリアジン；プロパン二酸、［（４−メトキシフェニル）−メチレン］−ビス−（１，２，２，６，６−ペンタメチル−４−ピペリジニル）エステル；テトラキス（２，２，６，６−テトラメチルピペリジン−４−イル）−１，２，３，４−ブタンテトラカルボキシレート；ベンゼンプロパン酸、３，５−ビス（１，１−ジメチルエチル）−４−ヒドロキシ−、１−［２−［３−［３，５−ビス（１，１−ジメチルエチル）−４−ヒドロキシフェニル］−１−オキソプロポキシ］エチル］−２，２，６，６−テトラメチル−４−ピペリジニルエステル；Ｎ−（１−オクチルオキシ−２，２，６，６−テトラメチルピペリジン−４−イル）−Ｎ’−ドデシルオキサルアミド；トリス（２，２，６，６−テトラメチルピペリジン−４−イル）ニトリロトリアセテート；１，５−ジオキサスピロ｛５，５｝ウンデカン−３，３−ジカルボン酸、ビス（１，２，２，６，６−ペンタメチル−４−ピペリジニル）：１，５−ジオキサスピロ｛５，５｝ウンデカン−３，３−ジカルボン酸、ビス（２，２，６，６−テトラメチル−４−ピペリジニル）；１−（２−ヒドロキシエチル）−２，２，６，６−テトラメチル−４−ヒドロキシピペリジンとコハク酸との縮合物；Ｎ，Ｎ’−ビス（２，２，６，６−テトラメチルピペリジン−４−イル）ヘキサメチレンジアミンと４−ｔｅｒｔ−オクチルアミノ−２，６−ジクロロ−１，３，５−トリアジンとの縮合物；１，２，３，４−ブタンテトラカルボン酸、１，２，２，６，６−ペンタメチル−４−ピペリジニルトリデシルエステル；テトラキス（２，２，６，６−テトラメチルピペリジン−４−イル）−１，２，３，４−ブタンテトラカルボキシレート；１，２，３，４−ブタンテトラカルボン酸、２，２，６，６−テトラメチル−４−ピペリジニルトリデシルエステル；テトラキス（１，２，２，６，６−ペンタメチルピペリジン−４−イル）−１，２，３，４−ブタンテトラカルボキシレート；２，２，４，４−テトラメチル−２１−オキソ−７−オキサ−３．２０−ジアザスピロ（５．１．１１．２）−ヘンエイコサン−２０−プロパン酸−ドデシルエステルと２，２，４，４−テトラメチル−２１−オキソ−７−オキサ−３．２０−ジアザスピロ（５．１．１１．２）−ヘンエイコサン−２０−プロパン酸−テトラデシルエステルとの混合物；１Ｈ，４Ｈ，５Ｈ，８Ｈ−２，３ａ，４ａ，６，７ａ，８ａ−ヘキサアザシクロペンタ［ｄｅｆ］フルオレン−４，８−ジオン，ヘキサヒドロ−２，６−ビス（２，２，６，６−テトラメチル−４−ピペリジニル）−；ポリメチル［プロピル−３−オキシ（２’，２’，６’，６’−テトラメチル−４，４’−ピペリジニル）］シロキサン；ポリメチル［プロピル−３−オキシ（１’，２’，２’，６’，６’−ペンタメチル−４，４’−ピペリジニル）］シロキサン；メチルメタクリレートとエチルアクリレートと２，２，６，６−テトラメチルピペリジン−４−イルアクリレートとのコポリマー；混合Ｃ20〜Ｃ24アルファ−オレフィンと（２，２，６，６−テトラメチルピペリジン−４−イル）スクシンイミドとのコポリマー；１，２，３，４−ブタンテトラカルボン酸、β，β，β’，β’−テトラメチル−２，４，８，１０−テトラオキサスピロ［５．５］ウンデカン−３，９−ジエタノールとのポリマー、１，２，２，６，６−ペンタメチル−４−ピペリジニルエステル；１，２，３，４−ブタンテトラカルボン酸、β，β，β’，β’−テトラメチル−２，４，８，１０−テトラオキサスピロ［５．５］ウンデカン−３，９−ジエタノールとのポリマー、２，２，６，６−テトラメチル−４−ピペリジニルエステルコポリマー；１，３−ベンゼンジカルボキサミド、Ｎ，
Ｎ’−ビス（２，２，６，６−テトラメチル−４−ピペリジニル；１，１’−（１，１０−ジオキソ−１，１０−デカンジイル）−ビス（ヘキサヒドロ−２，２，４，４，６−ペンタメチルピリミジン；エタンジアミド、Ｎ−（１−アセチル−２，２，６，６−テトラメチルピペリジニル）−Ｎ’−ドデシル；ホルムアミド、Ｎ，Ｎ’−１，６−ヘキサンジイルビス［Ｎ−（２，２，６，６−テトラメチル−４−ピペリジニル）；Ｄ−グルシトール，１，３：２，４−ビス−Ｏ−（２，２，６，６−テトラメチル−４−ピペリジニリデン）−；２，２，４，４−テトラメチル−７−オキサ−３，２０−ジアザ−２１−オキソ−ジスピロ［５．１．１１．２］ヘンエイコサン；プロパンアミド，２−メチル−Ｎ−（２，２，６，６−テトラメチル−４−ピペリジニル）−２−［（２，２，６，６−テトラメチル−４−ピペリジニル）アミノ］−；７−オキサ−３，２０−ジアザジスピロ［５．１．１１．２］ヘンエイコサン−２０−プロパン酸、２，２，４，４−テトラメチル−２１−オキソ−、ドデシルエステル；Ｎ−（２，２，６，６−テトラメチルピペリジン−４−イル）−β−アミノプロピオン酸ドデシルエステル；Ｎ−（２，２，６，６−テトラメチルピペリジン−４−イル）−Ｎ’−アミノオキサルアミド；プロパンアミド，Ｎ−（２，２，６，６−テトラメチル−４−ピペリジニル）−３−［（２，２，６，６−テトラメチル−４−ピペリジニル）アミノ］−；４−ヘキサデシルオキシ−および４−ステアリルオキシ−２，２，６，６−テトラメチルピペリジンの混合物；３−ドデシル−１−（１，２，２，６，６−ペンタメチルピペリジン−４−イル）ピロリジン−２，５−ジオン；３−ドデシル−１−（１−エタノイル−２，２，６，６−ペンタメチルピペリジン−４−イル）ピロリジン−２，５−ジオン；ビス（２，２，６，６−テトラメチルピペリジン−４−イル）スクシネート；ビス（１，２，２，６，６−ペンタメチルピペリジン−４−イル）ｎ−ブチル３，５−ジ−ｔｅｒｔ−ブチル−４−ヒドロキシベンジルマロネート；トリス（２，２，６，６−テトラメチルピペリジン−４−イル）ニトリロトリアセテート；１，１’−（１，２−エタンジイル）ビス（３，３，５，５−テトラメチルピペラジノン）；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル−２−（２−ヒドロキシ−３，５−ジ−ｔｅｒｔ−ブチルベンジル）マロネート；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；８−アセチル−３−ドデシル−７，７，９，９−テトラメチル−１，３，８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペ���ジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；２−ウンデシル−７，７，９，９−テトラメチル−１−オキサ−３，８−ジアザ−４−オキソスピロ［４．５］デカン；１，５−ジオキサスピロ｛５，５｝ウンデカン−３，３−ジカルボン酸、ビス（２，２，６，６−テトラメチル−４−ピペリジニル）および１，５−ジオキサスピロ｛５，５｝ウンデカン−３，３−ジカルボン酸、ビス（１，２，２，６，６−ペンタメチル−４−ピペリジニル）；Ｎ1−（β−ヒドロキシエチル）３，３−ペンタメチレン−５，５−ジメチルピペラジン−２−オン；Ｎ1−ｔｅｒｔ−オクチル−３，３，５，５−テトラメチル−ジアゼピン−２−オン；Ｎ1−ｔｅｒｔ−オクチル−３，３−ペンタメチレン−５，５−ヘキサメチレン−ジアゼピン−２−オン；Ｎ1−ｔｅｒｔ−オクチル−３，３−ペンタメチレン−５，５−ジメチルピペラジン−２−オン；トランス−１，２−シクロヘキサン−ビス−（Ｎ1−５，５−ジメチル−３，３−ペンタメチレン−２−ピペラジノン；トランス−１，２−シクロヘキサン−ビス−（Ｎ1−３，３，５，５−ジスピロペンタメチレン−２−ピペラジノン）；Ｎ1−イソプロピル−１，４−ジアザジスピロ−（３，３，５，５）ペンタメチレン−２−ピペラジノン；Ｎ1−イソプロピル−１，４−ジアザジスピロ−３，３−ペンタメチレン−５，５−テトラメチレン−２−ピペラジノン；Ｎ1−イソプロピル−５，５−ジメチル−３，３−ペンタメチレン−２−ピペラジノン；トランス−１，２−シクロヘキサン−ビス−Ｎ1−（ジメチル−３，３−ペンタメチレン−２−ピペラジノン）；Ｎ1−オクチル−５，５−ジメチル−３，３−ペンタメチレン−１，４−ジアゼピン−２−オン；Ｎ1−オクチル−１，４−ジアザジスピロ−（３，３，５，５）ペンタメチレン−１，５−ジアゼピン−２−オン；ならびにそれらの混合物からなる群から選択される、請求項１〜３のいずれか一項に記載の熱およびＵＶ線安定剤組成物。
【請求項５】
前記ヒンダードヒドロキシベンゾエート化合物が、２，４−ジ−ｔｅｒｔ−ブチルフェニル３，５−ジ−ｔｅｒｔ−ブチル−４−ヒドロキシベンゾエート；ヘキサデシル３，５−ジ−ｔｅｒｔ−ブチル−４−ヒドロキシベンゾエート；オクタデシル３，５−ジ−ｔｅｒｔ−ブチル−４−ヒドロキシベンゾエート；オクチル３，５−ジ−ｔｅｒｔ−ブチル−４−ヒドロキシベンゾエート；テトラデシル３，５−ジ−ｔｅｒｔ−ブチル−４−ヒドロキシベンゾエート；ベヘニリル３，５−ジ−ｔｅｒｔ−ブチル−４−ヒドロキシベンゾエート；２−メチル−４，６−ジ−ｔｅｒｔ−ブチルフェニル３，５−ジ−ｔｅｒｔ−ブチル−４−ヒドロキシベンゾエートおよびブチル３−［３−ｔ−ブチル−４−（３，５−ジ−ｔ−ブチル−４−ヒドロキシベンゾイルオキシ）フェニル］プロピオネート；ならびにそれらの混合物からなる群から選択される、請求項１〜４のいずれか一項に記載の熱およびＵＶ線安定剤組成物。
【請求項６】
式（ＩＶａ）、（ＩＶｂ）および（ＩＶｃ）におけるＲ18およびＲ37が、メチルおよびｔ−ブチルから選ばれる、請求項２に記載の熱およびＵＶ線安定剤組成物。
【請求項７】
前記少なくとも１つのヒンダードフェノール化合物が、（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン；１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン；１，１，３−トリス（２’−メチル−４’−ヒドロキシ−５’−ｔ−ブチルフェニル）ブタン；トリエチレングリコールビス［３−（３−ｔ−ブチル−４−ヒドロキシ−５−メチルフェニル）プロピオネート］；４，４’−チオビス（２−ｔ−ブチル−５−メチルフェノール）；２，２’−チオジエチレンビス［３−（３−ｔ−ブチル−４−ヒドロキシル−５−メチルフェニル）プロピオネート］；オクタデシル３−（３’−ｔ−ブチル−４’−ヒドロキシ−５’−メチルフェニル）プロピオネート；テトラキスメチレン（３−ｔ−ブチル−４−ヒドロキシ−５−メチルヒドロシンナメート）メタン；Ｎ，Ｎ’−ヘキサメチレンビス［３−（３−ｔ−ブチル−４−ヒドロキシ−５−メチルフェニル）プロピオンアミド］；ジ（４−ｔｅｒｔ−ブチル−３−ヒドロキシ−２，６−ジメチルベンジル）チオジプロピオネート；およびオクタデシル３，５−ジ−（ｔｅｒｔ）−ブチル−４−ヒドロキシヒドロシンナメート；ならびにそれらの混合物からなる群から選択される、請求項１〜６のいずれか一項に記載の熱およびＵＶ線安定剤組成物。
【請求項８】
前記ヒンダードアリールアルキルホスファイトが、ビス−（２，６−ジ−ｔ−ブチル−４−メチルフェニル）ペンタエリスリトールジホスファイト、（ビス−（２，４−ジクミルフェニル）ペンタエリスリトールジホスファイト、ビス−（２，４−ジ−ｔ−ブチル−フェニル）ペンタエリスリトールジホスファイト、およびビス−（２，４，６−トリ−ｔ−ブチル−フェニル）ペンタエリスリトールジホスファイト；ならびにそれらの混合物からなる群から選択される、請求項２に記載の熱およびＵＶ線安定剤組成物。
【請求項９】
前記トリスアリールホスファイトが、トリス（２，４−ジ−ｔ−ブチルフェニル）ホスファイト、トリス（４−ノニルフェニル）ホスファイトおよびトリフェニルホスファイト；ならびにそれらの混合物からなる群から選択される、請求項２に記載の熱およびＵＶ線安定剤組成物。
【請求項１０】
前記オルト−ヒドロキシルトリス−アリール−ｓ−トリアジン化合物が、２−［４，６−ビス（２，４−ジメチルフェニル）−１，３，５−トリアジン−２−イル］−５−（オクチルオキシ）フェノールであり；
前記ヒンダードアミン光安定剤化合物が、脂肪酸、およびＣ12〜Ｃ21、Ｃ18不飽和２，２，６，６−テトラメチル−４−ピペリジニルエステルの混合物であり；
前記ヒンダードヒドロキシベンゾエート化合物が、３，５−ジ−ｔｅｒｔ−ブチル−４−ヒドロキシ安息香酸、ヘキサデシルエステルであり；
前記酸捕捉剤が、酸化マグネシウム、酸化アルミニウム、水酸化マグネシウム、水酸化アルミニウム、それらの炭酸塩およびそれらの混合物からなる群から選択され；
前記ホスファイト化合物が、ビス（２，４−ジクミルフェニル）ペンタエリスリトールジホスファイト）であり；
前記ヒンダードフェノール酸化防止剤化合物が、１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオンであり；かつ
前記チオエステルが、ペンタエリスリトールテトラキス−（３−ドデシルチオプロピオネート）またはジステアリルチオジプロピオネートである、
請求項１〜９のいずれか一項に記載の熱およびＵＶ線安定剤組成物。
【請求項１１】
前記オルト−ヒドロキシルトリス−アリール−ｓ−トリアジン化合物が、前記熱およびＵＶ線安定剤組成物の総重量％を基準として１重量％から１０重量％存在し；
前記ヒンダードアミン光安定剤化合物が、前記熱およびＵＶ線安定剤組成物の総重量％を基準として２０重量％から５０重量％存在し；
前記ヒンダードヒドロキシベンゾエート化合物が、前記熱およびＵＶ線安定剤組成物の総重量％を基準として２０重量％から５０重量％存在し；
前記酸捕捉剤が、前記熱およびＵＶ線安定剤組成物の総重量％を基準として１重量％から１０重量％存在し；
前記ホスファイト化合物が、前記熱およびＵＶ線安定剤組成物の総重量％を基準として５重量％から４０重量％存在し；
前記ヒンダードフェノール酸化防止剤化合物が、前記熱およびＵＶ線安定剤組成物の総重量％を基準として１重量％から１０重量％存在し；かつ
前記チオエステル化合物が、前記熱およびＵＶ線安定剤組成物の総重量％を基準として１重量％から１５重量％存在する、
請求項１〜１０のいずれか一項に記載の熱およびＵＶ線安定剤組成物。
【請求項１２】
前記オルト−ヒドロキシルトリス−アリール−ｓ−トリアジン化合物が、前記熱およびＵＶ線安定剤組成物の総重量％を基準として２重量％から６重量％存在し；
前記ヒンダードアミン光安定剤化合物が、前記熱およびＵＶ線安定剤組成物の総重量％を基準として３０重量％から４０重量％存在し；
前記ヒンダードヒドロキシベンゾエート化合物が、前記熱およびＵＶ線安定剤組成物の総重量％を基準として３０重量％から４０重量％存在し；
前記酸捕捉剤が、前記熱およびＵＶ線安定剤組成物の総重量％を基準として２重量％から８重量％存在し；
前記ホスファイト化合物が、前記熱およびＵＶ線安定剤組成物の総重量％を基準として６重量％から１２重量％存在し；
前記ヒンダードフェノール酸化防止剤化合物が、前記熱およびＵＶ線安定剤組成物の総重量％を基準として２重量％から６重量％存在し；かつ
前記チオエステル化合物が、前記熱およびＵＶ線安定剤組成物の総重量％を基準として５重量％から１０重量％存在する、
請求項１１に記載の熱およびＵＶ線安定剤組成物。
【請求項１３】
請求項１〜１２のいずれか一項に記載の熱およびＵＶ線安定剤組成物と；
安定化させられるべき材料と
を含む組成物。
【請求項１４】
安定させられるべき前記材料が、ポリオレフィン、ポリエステル、ポリエーテル、ポリケトン、ポリアミド、天然および合成ゴム、ポリウレタン、ポリスチレン、ポリアクリレート、ポリメタクリレート、ポリアセタール、ポリアクリロニトリル、ポリブタジエン、アクリロニトリル−ブタジエン−スチレン、スチレンアクリロニトリル、アクリレートスチレンアクリロニトリル、セルロースアセテートブチレート、セルロース系ポリマー、ポリイミド、ポリアミドイミド、ポリエーテルイミド、ポリフェニルスルフィド、ポリフェニルオキシドポリスルホン、ポリエーテルスルホン、ポリ塩化ビニル、ポリカーボネート、熱可塑性オレフィン、アミノ樹脂架橋ポリアクリレートおよびポリエステル、ポリイソシアネート架橋ポリエステルおよびポリアクリレート、フェノール／ホルムアルデヒド、尿素／ホルムアルデヒドおよびメラミン／ホルムアルデヒド樹脂、アルキド樹脂、ポリエステル樹脂；メラミン樹脂で架橋されたアクリレート樹脂、尿素樹脂、イソシアネート、イソシアヌレート、カルバメート、エポキシ樹脂；酸無水物またはアミンで架橋されている、脂肪族、脂環式、複素環および芳香族グリシジル化合物に由来する架橋エポキシ樹脂；ポリシロキサン、Ｍｉｃｈａｅｌ付加ポリマー、アミン、活性化不飽和およびメチレン化合物と共にブロックドアミン、活性化不飽和およびメチレン化合物と共にケチミン、不飽和アクリルポリアセトアセテート樹脂と組み合わせたポリケチミン、不飽和アクリル樹脂と組み合わせたポリケチミン、放射線硬化性組成物、エポキシメラミン樹脂、有機染料、化粧品、セルロースベースの紙調合物、写真用フィルム紙、繊維、ワックス、およびインクからなる群から選択される１つ以上の員から選ばれる、請求項１３に記載の組成物。
【請求項１５】
安定させられるべき前記材料が、熱可塑性オレフィン、アクリロニトリル−ブタジエン−スチレン、ポリエステル、ポリ塩化ビニル、ポリアミド、ポリウレタン、および、プロピレン、イソブチレン、ブテン、メチルペンテン、ヘキセン、ヘプテン、オクテン、イソプレン、ブタジエン、ヘキサジエン、ジシクロペンタジエン、エチリデンシクロペンテンおよびノルボルネンのホモ−およびコポリマーからなる群から選択される、請求項１３または請求項１４に記載の組成物。
【請求項１６】
安定させられるべき前記材料が、ポリプロピレンまたはポリエチレンである、請求項１３〜１５のいずれか一項に記載の組成物。
【請求項１７】
安定化された前記材料が、ビニールサイディング、ビニールサイディングトリム、シャッター、切妻通気口、軒、鼻隠し板、下端、くり形、シングル屋根板、屋根板下敷き、ルーフィング膜、バッテンシステム、バッテンエクステンダー、雨よけ、タイルパン、棟換気口、ウェザーブロック、隅棟および棟システム、軒ライザー、先細ストリップ、切妻壁くさび、熊手トリム、ジオメンブレン、複合デッキ材料、手すりまたは窓枠に形成される、請求項１３に記載の組成物。
【請求項１８】
前記組成物がマスターバッチであり、前記熱およびＵＶ線安定剤組成物が、前記マスターバッチ組成物の総重量を基準として１０重量％から８０重量％までの量で存在し、かつ安定させられるべき前記材料が、前記マスターバッチ組成物の総重量を基準として２０重量％から９０重量％までの量で存在する、請求項１３〜１６のいずれか一項に記載の組成物。
【請求項１９】
前記組成物がマスターバッチであり、前記熱およびＵＶ線安定剤組成物が、前記マスターバッチ組成物の総重量を基準として３０重量％から６０重量％までの量で存在し、かつ安定させられるべき前記材料が、前記マスターバッチ組成物の総重量を基準として４０重量％から７０重量％までの量で存在する、請求項１８に記載の組成物。
【請求項２０】
前記組成物がマスターバッチであり、前記熱およびＵＶ線安定剤組成物が、前記マスターバッチ組成物の総重量を基準として４０重量％から５０重量％までの量で存在し、かつ安定させられるべき前記材料が、前記マスターバッチ組成物の総重量を基準として５０重量％から６０重量％の量で存在する、請求項１８〜１９のいずれか一項に記載の組成物。
【請求項２１】
前記熱およびＵＶ線安定剤組成物が、前記被安定化組成物の総重量を基準として０．０１重量％〜５重量％の量で存在する、請求項１３〜１７のいずれか一項に記載の組成物。
【請求項２２】
前記熱およびＵＶ線安定剤組成物が、前記被安定化組成物の総重量を基準として０．０５重量％〜２重量％の量で存在する、請求項２１に記載の組成物。
【請求項２３】
前記被安定化組成物の総重量を基準として、前記オルト−ヒドロキシルトリス−アリール−ｓ−トリアジン化合物が０．００２重量％から０．５０重量％の量で存在し、前記ヒンダードアミン光安定剤化合物が０．０１重量％から１．２０重量％の量で存在し、前記ヒンダードヒドロキシベンゾエート化合物が０．０１重量％から１．２０重量％の量で存在し、前記酸捕捉剤が０．００１重量％から０．５０重量％の量で存在し、前記ヒンダードフェノール酸化防止剤化合物が０．００１重量％から０．５０重量％の量で存在し、前記ホスファイト化合物が０．００５重量％から１．００重量％の量で存在し、かつ前記チオエステル化合物が、被安定化組成物の総重量を基準として０．００１重量％から０．８０重量％の量で存在する、請求項２１〜２２のいずれか一項に記載の組成物。
【請求項２４】
前記被安定化組成物の総重量を基準として、前記オルト−ヒドロキシルトリス−アリール−ｓ−トリアジン化合物の前記量が０．００４重量％から０．２０重量％までであり、前記ヒンダードアミン光安定剤化合物の前記量が０．０２重量％から０．８０重量％までであり、前記ヒンダードヒドロキシベンゾエート化合物の前記量が０．０２重量％から０．８０重量％までであり、前記酸捕捉剤の前記量が０．００３重量％から０．２５重量％までであり、前記ヒンダードフェノール酸化防止剤化合物の前記量が０．００２重量％から０．２５重量％までであり、前記ホスファイト組成物の前記量が０．０１重量％から０．８０重量％までであり、かつ前記チオエステル化合物の前記量が、被安定化組成物の総重量を基準として０．００３重量％から０．４重量％までである、請求項２３に記載の組成物。
【請求項２５】
安定させられるべき前記材料が、前記熱およびＵＶ線安定剤組成物と組み合わせられる、請求項１３〜２４のいずれか一項に記載の組成物の調製方法。
【請求項２６】
安定させられるべき前記材料が、熱可塑性オレフィン、アクリロニトリル−ブタジエン−スチレン、ポリエステル、ポリ塩化ビニル、ポリアミド、ポリウレタン、および、プロピレン、イソブチレン、ブテン、メチルペンテン、ヘキセン、ヘプテン、オクテン、イソプレン、ブタジエン、ヘキサジエン、ジシクロペンタジエン、エチリデンシクロペンテンおよびノルボルネンのホモ−およびコポリマーからなる群から選択される、請求項２５に記載の方法。
【請求項２７】
安定させられるべき前記材料が、ポリプロピレンまたはポリエチレンである、請求項２５または請求項２６に記載の方法。
【請求項２８】
安定化された前記材料が、ビニールサイディング、ビニールサイディングトリム、シャッター、切妻通気口、軒、鼻隠し板、下端、くり形、シングル屋根板、屋根板下敷き、ルーフィング膜、バッテンシステム、バッテンエクステンダー、雨よけ、タイルパン、棟換気口、ウェザーブロック、隅棟および棟システム、軒ライザー、先細ストリップ、切妻壁くさび、熊手トリム、ジオメンブレン、複合デッキ材料、手すりまたは窓枠に形成される、請求項２５に記載の方法。
【請求項２９】
熱および／またはＵＶ線への暴露の劣化効果に対して材料を安定化する方法であって、
該方法が、
ポリオレフィン、ポリエステル、ポリエーテル、ポリケトン、ポリアミド、天然および合成ゴム、ポリウレタン、ポリスチレン、ポリアクリレート、ポリメタクリレート、ポリアセタール、ポリアクリロニトリル、ポリブタジエン、アクリロニトリル−ブタジエン−スチレン、スチレンアクリロニトリル、アクリレートスチレンアクリロニトリル、セルロースアセテートブチレート、セルロース系ポリマー、ポリイミド、ポリアミドイミド、ポリエーテルイミド、ポリフェニルスルフィド、ポリフェニルオキシドポリスルホン、ポリエーテルスルホン、ポリ塩化ビニル、ポリカーボネート、熱可塑性オレフィン、アミノ樹脂架橋ポリアクリレートおよびポリエステル、ポリイソシアネート架橋ポリエステルおよびポリアクリレート、フェノール／ホルムアルデヒド、尿素／ホルムアルデヒドおよびメラミン／ホルムアルデヒド樹脂、アルキド樹脂、ポリエステル樹脂；メラミン樹脂で架橋されたアクリレート樹脂、尿素樹脂、イソシアネート、イソシアヌレート、カルバメート、エポキシ樹脂；酸無水物またはアミンで架橋されている、脂肪族、脂環式、複素環および芳香族グリシジル化合物に由来する架橋エポキシ樹脂；ポリシロキサン、Ｍｉｃｈａｅｌ付加ポリマー、アミン、活性化不飽和およびメチレン化合物と共にブロックドアミン、活性化不飽和およびメチレン化合物と共にケチミン、不飽和アクリルポリアセトアセテート樹脂と組み合わせたポリケチミン、不飽和アクリル樹脂と組み合わせたポリケチミン、放射線硬化性組成物、エポキシメラミン樹脂、有機染料、化粧品、セルロースベースの紙調合物、写真用フィルム紙、繊維、ワックス、およびインクからなる群から選択される１つ以上の員から選ばれる材料に、請求項１〜１２のいずれか一項に記載の安定剤組成物を添加する工程を含む、方法。
【発明の詳細な説明】
【技術分野】
【０００１】
本発明は、安定剤組成物に関する。特に、本発明は、紫外線劣化および熱劣化に対して材料を安定させる組成物に関する。
【背景技術】
【０００２】
日光および他の紫外（ＵＶ）放射線（ＵＶ線とも言われる）源への暴露は、多種多様な材料の劣化を引き起こすことが知られている。例えば、プラスチックなどのポリマー材料は、主としてポリマーの分子量の低下のために、ＵＶ線への長期暴露の結果としてしばしば変色し、光沢を失いおよび／または脆くなる。したがって、ポリマー物品におけるそのような劣化を阻止することができる、ＵＶ線吸収剤および安定剤などの組成物に向けて多くの技術が開発されてきた。
【発明の概要】
【発明が解決しようとする課題】
【０００３】
熱への暴露もまた、材料、とりわけポリマー材料の劣化を引き起こすことが知られている。熱によって引き起こされる劣化を減らすまたは防ぐ組成物は開発されているが、これらの組成物とＵＶ線安定剤系と組み合わせは、ＵＶ線安定化特性が、熱安定剤組成物と組み合わせられる場合に、しばしば妨げられるかまたは完全に放棄される（すなわち、拮抗する）ので、所望の結果を必ずしももたらすとは限らない。したがって、ＵＶ線および熱暴露の両方による劣化から材料を保護することができる安定剤組成物の満たされていないニーズが市場において依然として存在する。本発明は前述のニーズに対する答えであると考えられる。
【課題を解決するための手段】
【０００４】
一態様では、本発明は、オルト−ヒドロキシルトリス−アリール−ｓ−トリアジン化合物と；ヒンダードアミン光安定剤化合物と；ヒンダードヒドロキシベンゾエート化合物と
；酸捕捉剤と；ホスファト化合物と；ヒンダードフェノール酸化防止剤化合物とを含む熱および紫外（ＵＶ）線安定剤組成物を指向する。
【０００５】
本発明の別の態様は、オルト−ヒドロキシルトリス−アリール−ｓ−トリアジン化合物と；ヒンダードアミン光安定剤化合物と；ヒンダードヒドロキシベンゾエート化合物と；ホスファト化合物と；酸捕捉剤またはチオエステルとを含む熱および紫外（ＵＶ）線安定剤組成物を指向する。
【０００６】
別の態様では、本発明は、本明細書に記載される熱およびＵＶ線安定剤組成物のいずれかと安定させられるべき材料とを含む被安定化組成物（ｓｔａｂｉｌｉｚｅｄ  ｃｏｍｐｏｓｉｔｉｏｎｓ）を指向する。
【０００７】
さらなる態様では、本発明は、前述の被安定化組成物の調製方法であって、安定させられるべき材料が本明細書に記載される熱およびＵＶ線安定剤組成物のいずれかと組み合わせられることによって、熱および／またはＵＶ線への暴露の劣化効果に対して前記材料を安定化する方法を指向する。
【０００８】
その上さらなる態様では、本発明は、ポリオレフィン、ポリエステル、ポリエーテル、ポリケトン、ポリアミド、天然および合成ゴム、ポリウレタン、ポリスチレン、高衝撃ポリスチレン、ポリアクリレート、ポリメタクリレート、ポリアセタール、ポリアクリロニトリル、ポリブタジエン、ポリスチレン、アクリロニトリル−ブタジエン−スチレン、スチレンアクリロニトリル、アクリレートスチレンアクリロニトリル、セルロースアセテートブチレート、セルロース系ポリマー、ポリイミド、ポリアミドイミド、ポリエーテルイミド、ポリフェニルスルフィド、ポリフェニルオキシドポリスルホン、ポリエーテルスルホン、ポリ塩化ビニル、ポリカーボネート、ポリケトン、脂肪族ポリケトン、熱可塑性オレフィン、アミノ樹脂架橋ポリアクリレートおよびポリエステル、ポリイソシアネート架橋ポリエステルおよびポリアクリレート、フェノール／ホルムアルデヒド、尿素／ホルムアルデヒドおよびメラミン／ホルムアルデヒド樹脂、乾性および不乾性アルキド樹脂、アルキド樹脂、ポリエステル樹脂；メラミン樹脂と架橋されたアクリレート樹脂、尿素樹脂、イソシアネート、イソシアヌレート、カルバメート、およびエポキシ樹脂；酸無水物またはアミンで架橋されている、脂肪族、脂環式、複素環および芳香族グリシジル化合物に由来する架橋エポキシ樹脂；ポリシロキサン、Ｍｉｃｈａｅｌ（マイケル）付加ポリマー、アミン、活性化不飽和およびメチレン化合物と共にブロックドアミン、活性化不飽和およびメチレン化合物と共にケチミン、不飽和アクリルポリアセトアセテート樹脂と組み合わせたポリケチミン、不飽和アクリル樹脂と組み合わせたポリケチミン、放射線硬化性組成物、エポキシメラミン樹脂、有機染料、化粧品、セルロースベースの紙調合物、写真用フィルム紙、繊維、ワックス、インク、ならびにそれらのブレンドからなる群から選択される材料の加工性の改善方法であって、この方法が、安定化量の本明細書に記載されるような安定剤組成物を材料に添加する工程を含む方法を指向する。
【０００９】
本発明のこれらのおよび他の態様は、本明細書でより詳細に記載される。
【図面の簡単な説明】
【００１０】
【図１Ａ−１Ｅ】極限熱条件への暴露後の光安定剤組成物とブレンドされたまたはブレンドされていない熱可塑性オレフィンを含有するプラークの光沢保持率の百分率を示す（それぞれ、表３、実施例１Ｃ、２Ｃ、１０、１３、および１４に相当する）写真である。
【図２】実施例１５〜１９の結果を例示するグラフである。
【発明を実施するための形態】
【００１１】
上に要約されたように、今や見出され、そして初めて本明細書で開示される組成物およびそれを使用する方法は、現行の商業的に入手可能な安定剤パッケージと比べて、熱およびＵＶ線劣化に対する最適の安定性を達成するために意外にも有用である。さらに、本明細書で開示される方法および組成物はその上に（そして意外にも）、現行の商業的に入手可能なポリマー安定剤パッケージと比べて低い揮発性有機化合物（ＶＯＣ）の放出、低い臭気および低いブルーミングを有する安定剤パッケージを提供する。
【００１２】
上におよび本開示の全体にわたって用いられように、以下の用語および定義が、読者を支援するために提供される。特に定義しない限り、本明細書で用いられるすべての技術用語、表記法および他の科学専門用語は、化学技術の当業者によって一般に理解される意味を有することを意図する。本明細書でおよび添付のクレームで用いるところでは、単数形は、特に文脈が明らかに指示しない限り、複数の指示対象を含む。さらに、本明細書でおよび添付のクレームで用いるところでは、量または濃度の任意の範囲の開示は、所与の範囲中のいかなる量または値の開示をも含む。
【００１３】
本明細書の全体にわたって、用語および置換基は、それらの定義を保持する。有機化学者（すなわち当業者）によって利用される省略形の包括的なリストは、Ｊｏｕｒｎａｌ  ｏｆ  Ｏｒｇａｎｉｃ  Ｃｈｅｍｉｓｔｒｙの各巻の巻頭に登場する。「Ｓｔａｎｄａｒｄ  Ｌｉｓｔ  ｏｆ  Ａｂｂｒｅｖｉａｔｉｏｎｓ（省略形の標準リスト）」という表題の表に典型的に提示されている、このリストは、参照により本明細書に援用される。
【００１４】
用語「ヒドロカルビル」は、全炭素骨格を有し、そして炭素原子および水素原子からなる脂肪族、脂環式および芳香族基を包含する総称である。本明細書で定義されるような、ある種の場合には、炭素骨格を構成する炭素原子の１個もしくは複数個は、Ｎ、Ｏ、および／またはＳの１つもしくは複数のヘテロ原子でなど、指定の原子または原子の基で置き換えられていても割り込まれていてもよい。ヒドロカルビル基の例としては、アルキル、シクロアルキル、シクロアルケニル、炭素環式アリール、アルケニル、アルキニル、アルキルシクロアルキル、シクロアルキルアルキル、シクロアルケニルアルキル、ならびに炭素環式アラルキル、アルカリール、アラルケニルおよびアラルキニル基が挙げられる。そのようなヒドロカルビル基はまた、本明細書で定義されるような１つもしくは複数の置換基で任意選択的に置換されることができる。したがって、本明細書およびクレームで考察される化学基または部分は、置換もしくは非置換形態を含むと理解されるべきである。以下に表される例および好ましさはまた、特に文脈が明記しない限り本明細書で記載される式の化合物に関する置換基の様々な定義において言及されるヒドロカルビル置換基またはヒドロカルビル含有置換基のそれぞれにも適用される。
【００１５】
好ましい非芳香族ヒドロカルビル基は、アルキルおよびシクロアルキル基などの飽和基である。一般に、および例として、ヒドロカルビル基は、特に文脈が要求しない限り、５０個までの炭素原子を有することができる。１〜３０個の炭素原子のヒドロカルビル基が好ましい。１〜３０個の炭素原子を有するヒドロカルビル基のサブセット内で、特定の例は、Ｃ1〜12ヒドロカルビル基（例えばＣ1〜6ヒドロカルビル基またはＣ1〜4ヒドロカル
ビル基）などの、Ｃ1〜20ヒドロカルビル基であり、特有の例は、Ｃ1からＣ30ヒドロカルビル基から選択される任意の個別値または値の組み合わせである。
【００１６】
アルキルは、線状、分岐、もしくは環式炭化水素構造およびそれらの組み合わせを含むことを意図する。低級アルキルは、１〜６個の炭素原子のアルキル基を意味する。低級アルキル基の例としては、メチル、エチル、プロピル、イソプロピル、ブチル、ｓ−およびｔ−ブチルなどが挙げられる。好ましいアルキル基は、Ｃ30以下のものである。
【００１７】
アルコキシまたはアルコキシアルキルは、酸素によって親構造に結合した直鎖、分岐、
環式構造およびそれらの組み合わせの１〜２０個の炭素原子の基を意味する。例としては、メトキシ、エトキシ、プロポキシ、イソプロポキシ、シクロプロピルオキシ、シクロヘキシルンオキシなどが挙げられる。
【００１８】
アシルは、ホルムルを、ならびに、カルボニル官能性によって親構造と結合した、直鎖、分岐、環式構造の、飽和、不飽和および芳香族ならびにそれらの組み合わせの１、２、３、４、５、６、７、８、９、１０、１１および１２個の炭素原子の基を意味する。例としては、アセチル、ベンゾイル、プロピオニル、イソブチリル、ｔ−ブトキシカルボニル、ベンジルオキシカルボニルなどが挙げられる。低級アシルは、１〜６個の炭素を含有する基を意味する。
【００１９】
「炭素環式」または「シクロアルキル」基は、本明細書で用いるところでは、特に文脈が明記しない限り、芳香環系および非芳香環系を両方とも含む。したがって、例えば、この用語はその範囲内に、芳香族、非芳香族、不飽和の、部分的に飽和したおよび完全に飽和した炭素環式環系を含む。一般に、そのような基は、単環式であっても二環式であってもよく、例えば、３〜１２環員、より通常は５〜１０環員を含有してもよい。単環式基の例は、３、４、５、６、７、および８環員、より通常は３〜７、好ましくは５または６環員を含有する基である。二環式基の例は、８、９、１０、１１および１２環員、より通常は９または１０環員を含有するものである。非芳香族炭素環／シクロアルキル基の例としては、ｃ−プロピル、ｃ−ブチル、ｃ−ペンチル、ｃ−ヘキシルなどが挙げられる。Ｃ7
〜Ｃ10多環式炭化水素の例としては、ノルボルニルおよびアダマンチルなどの環系が挙げられる。
【００２０】
アリール（炭素環式アリール）は、二環式９−もしくは１０−員環芳香環系；または三環式１３−もしくは１４−員環芳香環系を含有する５−もしくは６−員環芳香族炭素環を意味する。６−〜１４−員環炭素環式環としては、例えば、置換もしくは非置換フェニル基、ベンゼン、ナフタレン、インダン、テトラリン、およびフルオレンが挙げられる。
【００２１】
置換されたヒドロカルビル、アルキル、アリール、シクロアルキル、アルコキシなどは、各残基において３個までのＨ原子が、アルキル、ハロゲン、ハロアルキル、ヒドロキシ、アルコキシ、カルボキシ、カルボアルコキシ（アルコキシカルボニルとも言われる）、カルボキサミド（アルキルアミノカルボニルとも言われる）、シアノ、カルボニル、ニトロ、アミノ、アルキルアミノ、ジアルキルアミノ、メルカプト、アルキルチオ、スルホキシド、スルホン、アシルアミノ、アミジノ、フェニル、ベンジル、ハロベンジル、ヘテロアリール、フェノキシ、ベンジルオキシ、ヘテロアリールオキシ、ベンゾイル、ハロベンゾイル、または低級アルキルヒドロキシで置き換えられている特有の置換基を意味する。
【００２２】
上に要約されたように、本発明は、オルト−ヒドロキシルトリス−アリール−ｓ−トリアジン化合物と、ヒンダードアミン光安定剤（ＨＡＬＳ）化合物と、ヒンダードヒドロキシベンゾエート化合物と、ホスファイト化合物と、酸捕捉剤とヒンダードフェノール酸化防止剤化合物とを含む熱および紫外（ＵＶ）線安定剤組成物に関する。別の実施形態では、熱およびＵＶ線安定剤組成物はまた、前述の化合物に加えて、チオエステル化合物を含む。
【００２３】
好ましくは、オルト−ヒドロキシトリス−アリール−ｓ−トリアジン化合物は、式（Ｉ）：
【化１】
0006731910.tif 000002
（ここで、式（Ｉ）におけるＲ34およびＲ35のそれぞれは独立して、任意選択的に置換されたＣ6〜Ｃ10アリール、Ｃ1〜Ｃ10ヒドロカルビル−置換アミノ、Ｃ1〜Ｃ10アシルまた
はＣ1〜Ｃ10アルコキシルから選ばれ；ここで、式（Ｉ）におけるＲ36は、式Ｉのフェノ
キシ部分の０〜４つの位置に存在し、そしてそれぞれの場合において独立して、ヒドロキシル、Ｃ1〜Ｃ12ヒドロカルビル、Ｃ1〜Ｃ12アルコキシル、Ｃ1〜Ｃ12アルコキシエステ
ル、またはＣ1〜Ｃ12アシルから選ばれる）に従った２−（２’−ヒドロキシフェニル）
−１，３，５−トリアジン化合物である。
【００２４】
２−（２’−ヒドロキシフェニル）−１，３，５−トリアジンの例としては、４，６−ビス−（２，４−ジメチルフェニル）−２−（２−ヒドロキシ−４−オクチルオキシフェニル）−ｓ−トリアジン；４，６−ビス−（２，４−ジメチルフェニル）−２−（２，４−−ジヒドロキシフェニル）−ｓ−トリアジン；２，４−ビス（２，４−ジヒドロキシフェニル）−６−（４−クロロフェニル）−ｓ−トリアジン；２，４−ビス［２−ヒドロキシ−４−（２−ヒドロキシ−エトキシ）フェニル］−６−（４−クロロフェニル）−ｓ−トリアジン；２，４−ビス［２−ヒドロキシ−４−（２−ヒドロキシ−４−（２−ヒドロキシ−エトキシ）フェニル）−６−（２，４−ジメチルフェニル）−ｓ−トリアジン；２，４−ビス［２−ヒドロキシ−４−（２−ヒドロキシエトキシ）フェニル］−６−（４−ブロモフェニル）−ｓ−トリアジン；２，４−ビス［２−ヒドロキシ−４−（２−アセトキシエトキシ）フェニル］−６−（４−クロロフェニル）−ｓ−トリアジン；２，４−ビス（２，４−ジヒドロキシフェニル）−６−（２，４−ジメチルフェニル）−ｓ−トリアジン；２，４−ビス（４−ビフェニルイル）−６−［２−ヒドロキシ−４−［（オクチルオキシカルボニル）エチリデンオキシ］フェニル］−ｓ−トリアジン；２，４−ビス（４−ビフェニルイル）−６−［２−ヒドロキシ−４−（２−エチルヘキシルオキシ）フェニル］−ｓ−トリアジン；２−フェニル−４−［２−ヒドロキシ−４−（３−ｓｅｃ−ブチルオキシ−２−ヒドロキシプロピルオキシ）フェニル］−６−［２−ヒドロキシ−４−（３−ｓｅｃ−アミルオキシ−２−ヒドロキシプロピルオキシ）フェニル］−ｓ−トリアジン；２，４−ビス（２，４−ジメチルフェニル）−６−［２−ヒドロキシ−４（−３−ベンジルオキシ−２−ヒドロキシプロピルオキシ）フェニル］−ｓ−トリアジン；２，４−ビス（２−ヒドロキシ−４−ｎ−ブチルオキシフェニル）−６−（２，４−ジ−ｎ−ブチルオキシフェニル）−ｓ−トリアジン；２，４−ビス（２，４−ジメチルフェニル）−６−［２−ヒドロキシ−４−（３−ノニルオキシ−２−ヒドロキシプロピルオキシ）−５−α−クミルフェニル］−ｓ−トリアジン；メチレンビス−｛２，４−ビス（２，４−ジメ
チルフェニル）−６−［２−ヒドロキシ−４−（３−ブチルオキシ−２−ヒドロキシプロポキシ）フェニル］−ｓ−トリアジン｝；３：５’、５：５’および３：３’位で橋架けされたメチレン橋架け二量体混合物；２，４，６−トリス（２−ヒドロキシ−４−イソオクチルオキシカルボニルイソ−プロピリデンオキシ−フェニル）−ｓ−トリアジン；２，４−ビス（２，４−ジメチルフェニル）−６−（２−ヒドロキシ−４−ヘキシルンオキシ−５−α−クミルフェニル）−ｓ−トリアジン；２−（２，４，６−トリメチルフェニル）−４，６−ビス［２−ヒドロキシ−４−（３−ブチルオキシ−２−ヒドロキシプロピルオキシ）フェニル］−ｓ−トリアジン；２，４，６−トリス［２−ヒドロキシ−４−（３−ｓｅｃ−ブチルオキシ−２−ヒドロキシプロピルオキシ）−フェニル］−ｓ−トリアジン；４，６−ビス−（２，４−ジメチルフェニル）−２−（２−ヒドロキシ−４−（３−ドデシルオキシ−２−ヒドロキシプロポキシ）フェニル）−ｓ−トリアジンと４，６−ビス−（２，４−ジメチルフェニル）−２−（２−ヒドロキシ−４−（３−トリデシルオキシ−２−ヒドロキシプロポキシ）フェニル）−ｓ−トリアジンとの混合物；４，６−ビス−（２，４−ジメチルフェニル）−２−（２−ヒドロキシ−４（３−（２−エチルヘキシルオキシ）−２−ヒドロキシプロポキシ）−フェニル）−ｓ−トリアジン；４，６−ジフェニル−２−（４−ヘキシルンオキシ−２−ヒドロキシフェニル）−ｓ−トリアジン；２−（４，６−ジフェニル−１，３，５−トリアジン−２−イル）−５−［２−（２−エチルヘキサノイルオキシ）エトキシ］フェノール；２，４，６−トリス（２−ヒドロキシ−４−オクチルオキシフェニル）−１，３，５−トリアジン；プロパン酸、２，２’，２’’−［１，３，５−トリアジン−２，４，６−トリイルトリス［（３−ヒドロキシ−４，１−フェニレン）オキシ］］トリス−１，１’，１’’−トリオクチルエステル；プロパン酸、２−［４−［４，６−ビス（［１，１’−ビフェニル］−４−イル）−１，３，５−トリアジン−２イル］−３−ヒドロキシフェノキシル］−イソオクチルエステル；ならびにそれらの混合物からなる群から選択される員が挙げられる。
【００２５】
ＨＡＬＳ化合物は、式（ＩＩ）：
【化２】
0006731910.tif 000003
（ここで、式（ＩＩ）におけるＲ31は、水素；ＯＨ；Ｃ1〜Ｃ20ヒドロカルビル；−ＣＨ2ＣＮ；Ｃ1〜Ｃ12アシル；またはＣ1〜Ｃ18アルコキシから選ばれ；式（ＩＩ）におけるＲ38は、水素；またはＣ1〜Ｃ8ヒドロカルビルから選ばれ；そして式（ＩＩ）におけるＲ29、Ｒ30、Ｒ32、およびＲ33のそれぞれは独立して、Ｃ1〜Ｃ20ヒドロカルビルから選ばれ
るか、または式（ＩＩ）におけるＲ29およびＲ30ならびに／またはＲ32およびＲ33は、それらが結合している炭素と一緒になってＣ5〜Ｃ10シクロアルキルを形成している）；に
従った分子断片か、または式（ＩＩａ）
【化３】
0006731910.tif 000004
（ここで、式（ＩＩａ）におけるｍは、１〜２の整数であり；Ｒ39は、水素；ＯＨ；Ｃ1
〜Ｃ20ヒドロカルビル；−ＣＨ2ＣＮ；Ｃ1〜Ｃ12アシル；またはＣ1〜Ｃ18アルコキシか
ら選ばれ；そして式（ＩＩａ）におけるＧ1〜Ｇ4のそれぞれは独立して、Ｃ1〜Ｃ20ヒド
ロカルビルから選ばれる）
に従った分子断片かを含む。
【００２６】
ＨＡＬＳ化合物の例としては、ビス（２，２，６，６−テトラメチルピペリジン−４−イル）セバケート；ビス（２，２，６，６−テトラメチルピペリジン−４−イル）スクシネート；ビス（１，２，２，６，６−ペンタメチルピペリジン−４−イル）セバケート；ビス（１−オクチルオキシ−２，２，６，６−テトラメチルピペリジン−４−イル）セバケート；ビス（１，２，２，６，６−ペンタメチルピペリジン−４−イル）ｎ−ブチル３，５−ジ−ｔｅｒｔ−ブチル−４−ヒドロキシベンジルマロネート；１−（２−ヒドロキシエチル）−２，２，６，６−テトラメチル−４−ヒドロキシピペリジンとコハク酸との縮合物；２，２，６，６−テトラメチルピペリジン−４−イルステアレート；２，２，６，６−テトラメチルピペリジン−４−イルドデカネート；１，２，２，６，６−ペンタメチルピペリジン−４−イルステアレート；１，２，２，６，６−ペンタメチルピペリジン−４−イルドデカネート；Ｎ，Ｎ’−ビス（２，２，６，６−テトラメチルピペリジン−４−イル）ヘキサメチレンジアミンと４−ｔｅｒｔ−オクチルアミノ−２，６−ジクロロ−１，３，５−トリアジンとの縮合物；トリス（２，２，６，６−テトラメチルピペリジン−４−イル）ニトリロトリアセテート；テトラキス（２，２，６，６−テトラメチルピペリジン−４−イル）−１，２，３，４−ブタンテトラカルボキシレート；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル−２−（２−ヒドロキシ−３，５−ジ−ｔｅｒｔ−ブチルベンジル）マロネート；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；Ｎ，Ｎ’−ビス（２，２，６，６−テトラメチルピペリジン−４−イル）ヘキサメチレンジアミンと４−モルホリノ−２，６−ジクロロ−１，３，５−トリアジンとの縮合物；Ｎ，Ｎ’−ビス（２，２，６，６−テトラメチルピペリジン−４−イル）ヘキサメチレンジアミンとメチル化，４−モルホリノ−２，６−ジクロロ−１，３，５−トリアジンとの縮合物；２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物；２−クロロ−４，６−ビス（４−ｎ−ブチルアミノ−１，２，２，６，６−ペンタメチルピペリジル）−１，３，５−トリ
アジンと１，２−ビス（３−アミノプロピルアミノ）エタンとの縮合物；８−アセチル−３−ドデシル−７，７，９，９−テトラメチル−１，３，８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；Ｎ，Ｎ’−ビス（２，２，６，６−テトラメチルピペリジン−４−イル）ヘキサメチレンジアミンと４−シクロヘキシルアミノ−２，６−ジクロロ−１，３，５−トリアジンとの縮合物；１，２−ビス（３−アミノプロピルアミノ）エタンと、２，４，６−トリクロロ−１，３，５−トリアジンと４−ブチルアミノ−２，２，６，６−テトラメチルピペリジンとの縮合物；２−ウンデシル−７，７，９，９−テトラメチル−１−オキサ−３，８−ジアザ−４−オキソスピロ［４．５］デカン；オキソ−ピペラジニル−トリアジン；７，７，９，９−テトラメチル−２−シクロウンデシル−１−オキサ−３，８−ジアザ−４−オキソスピロ［４．５］デカンとエピクロロヒドリンとの反応生成物；テトラキス（２，２，６，６−テトラメチル−４−ピペリジル）ブタン−１，２，３，４−テトラカルボキシレ−ト；１，２，３，４−ブタンテトラカルボン酸、テトラキス（１，２，２，６，６−ペンタメチル−４−ピペリジニル）エステル；１，２，３，４−ブタンテトラカルボン酸、１，２，２，６，６−ペンタメチル−４−ピペリジニルトリデシルエステル；１，２，３，４−ブタンテトラカルボン酸、２，２，６，６−テトラメチル−４−ピペリジニルトリデシルエステル；１，２，３，４−ブタンテトラカルボン酸、２，２，６，６−テトラメチル−２，４，８，１０−テトラオキサスピロ［５．５］−ウンデカン−３，９−ジエタノールとのポリマー、１，２，２，６，６−ペンタメチル−４−ピペリジニルエステル；１，２，３，４−ブタンテトラカルボン酸、２，２，６，６−テトラメチル−２，４，８，１０−テトラオキサスピロ［５．５］−ウンデカン−３，９−ジエタノールとのポリマー、２，２，６，６−テトラメチル−４−ピペリジニルエステル；ビス（１−ウンデカンオキシ−２，２，６，６−テトラメチルピペリジン−４−イル）カーボネート；１−（２−ヒドロキシ−２−メチルプロポキシ）−２，２，６，６−テトラメチル−４−ピペルジノール；１−（２−ヒドロキシ−２−メチルプロポキシ）−４−オクタデカノイルオキシ−２，２，６，６−テトラメチルピペリジン；１−（４−オクタデカノイルオキシ−２，２，６，６−テトラメチルピペリジン−１−イルオキシ）−２−オクタデカノイルオキシ−２−メチルプロパン；１−（２−ヒドロキシエチル）−２，２，６，６−テトラメチル−４−ピペルジノール；１−（２−ヒドロキシエチル）−２，２，６，６−テトラメチル−４−ピペルジノールとジメチルスクシネートとの反応生成物；２，２，４，４−テトラメチル−７−オキサ−３，２０−ジアザジスピロ［５．１．１１．２］ヘンエイコサン−２１−オン；２，２，６，６−テトラメチル−４−ピペリジノールと高級脂肪酸とのエステル；３−ドデシル−１−（２，２，６，６−テトラメチル−４−ピペリジル）ピロリジン−２，５−ジオン；１Ｈ−ピロール−２，５−ジオン，１−オクタデシル−、（１−メチルエテニル）ベンゼンと１−（２，２，６，６−テトラメチル−４−ピペリジニル）−１Ｈ−ピロール−２，５−ジオンとのポリマー；ピペラジノン，１，１’，１’’−［１，３，５−トリアジン−２，４，６−トリイルトリス［（シクロヘキシルイミノ）−２，１−エタンジイル］］トリス［３，３，５，５−テトラメチル−；ピペラジノン，１，１’，１’’−［１，３，５−トリアジン−２，４，６−トリイルトリス［（シクロヘキシルイミノ）−２，１−エタンジイル］］トリス［３，３，４，５，５−ペンタメチル−；７，７，９，９−テトラメチル−２−シクロウンデシル−１−オキサ−３，８−ジアザ−４−オキソスピロ［４．５］デカンとエピクロロヒドリンとの反応生成物；Ｎ，Ｎ’−ビス（２，２，６，６−テトラメチルピペリジン−４−イル）ヘキサメチレンジアミンと４−シクロヘキシルアミノ−２，６−ジクロロ−１，３，５−トリアジンとの縮合物；１，２−ビス（３−アミノプロピルアミノ）エタンと、２，４，６−トリクロロ−１，３，５−トリアジンと４−ブチルアミノ−２，２
，６，６−テトラメチルピペリジンとの縮合物；Ｎ，Ｎ’−ビス（２，２，６，６−テトラメチルピペリジン−４−イル）ヘキサメチレンジアミンと４−モルホリノ−２，６−ジクロロ−１，３，５−トリアジンとの縮合物；２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物；２−クロロ−４，６−ビス（４−ｎ−ブチルアミノ−１，２，２，６，６−ペンタメチルピペリジル）−１，３，５−トリアジンと１，２−ビス（３−アミノプロピルアミノ）エタンとの縮合物；２−［（２−ヒドロキシエチル）アミノ］−４，６−ビス［Ｎ−（１−シクロヘキシルンオキシ−２，２，６，６−テトラメチルピペリジン−４−イル）ブチルアミノ−１，３，５−トリアジン；プロパン二酸、［（４−メトキシフェニル）−メチレン］−ビス−（１，２，２，６，６−ペンタメチル−４−ピペリジニル）エステル；テトラキス（２，２，６，６−テトラメチルピペリジン−４−イル）−１，２，３，４−ブタンテトラカルボキシレート；ベンゼンプロパン酸、３，５−ビス（１，１−ジメチルエチル）−４−ヒドロキシ−、１−［２−［３−［３，５−ビス（１，１−ジメチルエチル）−４−ヒドロキシフェニル］−１−オキソプロポキシ］エチル］−２，２，６，６−テトラメチル−４−ピペリジニルエステル；Ｎ−（１−オクチルオキシ−２，２，６，６−テトラメチルピペリジン−４−イル）−Ｎ’−ドデシルオキサルアミド；トリス（２，２，６，６−テトラメチルピペリジン−４−イル）ニトリロトリアセテート；１，５−ジオキサスピロ｛５，５｝ウンデカン−３，３−ジカルボン酸、ビス（１，２，２，６，６−ペンタメチル−４−ピペリジニル）：１，５−ジオキサスピロ｛５，５｝ウンデカン−３，３−ジカルボン酸、ビス（２，２，６，６−テトラメチル−４−ピペリジニル）；１−（２−ヒドロキシエチル）−２，２，６，６−テトラメチル−４−ヒドロキシピペリジンとコハク酸との縮合物；Ｎ，Ｎ’−ビス（２，２，６，６−テトラメチルピペリジン−４−イル）ヘキサメチレンジアミンと４−ｔｅｒｔ−オクチルアミノ−２，６−ジクロロ−１，３，５−トリアジンとの縮合物；１，２，３，４−ブタンテトラカルボン酸、１，２，２，６，６−ペンタメチル−４−ピペリジニルトリデシルエステル；テトラキス（２，２，６，６−テトラメチルピペリジン−４−イル）−１，２，３，４−ブタンテトラカルボキシレート；１，２，３，４−ブタンテトラカルボン酸、２，２，６，６−テトラメチル−４−ピペリジニルトリデシルエステル；テトラキス（１，２，２，６，６−ペンタメチルピペリジン−４−イル）−１，２，３，４−ブタンテトラカルボキシレート；２，２，４，４−テトラメチル−２１−オキソ−７−オキサ−３．２０−ジアザスピロ（５．１．１１．２）−ヘンエイコサン−２０−プロパン酸−ドデシルエステルと２，２，４，４−テトラメチル−２１−オキソ−７−オキサ−３．２０−ジアザスピロ（５．１．１１．２）−ヘンエイコサン−２０−プロパン酸−テトラデシルエステルとの混合物；１Ｈ，４Ｈ，５Ｈ，８Ｈ−２，３ａ，４ａ，６，７ａ，８ａ−ヘキサアザシクロペンタ［ｄｅｆ］フルオレン−４，８−ジオン，ヘキサヒドロ−２，６−ビス（２，２，６，６−テトラメチル−４−ピペリジニル）−；ポリメチル［プロピル−３−オキシ（２’，２’，６’，６’−テトラメチル−４，４’−ピペリジニル）］シロキサン；ポリメチル［プロピル−３−オキシ（１’，２’，２’，６’，６’−ペンタメチル−４，４’−ピペリジニル）］シロキサン；メチルメタクリレートとエチルアクリレートと２，２，６，６−テトラメチルピペリジン−４−イルアクリレートとのコポリマー；混合Ｃ20〜Ｃ24アルファ−オレフィンと（２，２，６，６−テトラメチルピペリジン−４−イル）スクシンイミドとのコポリマー；１，２，３，４−ブタンテトラカルボン酸、β，β，β’，β’−テトラメチル−２，４，８，１０−テトラオキサスピロ［５．５］ウンデカン−３，９−ジエタノールとのポリマー、１，２，２，６，６−ペンタメチル−４−ピペリジニルエステル；１，２，３，４−ブタンテトラカルボン酸、β，β，β’，β’−テトラメチル−２，４，８，１０−テトラオキサスピロ［５．５］ウンデカン−３，９−ジエタノールとのポリマー、２，２，６，６−テトラメチル−４−ピペリジニルエステルコポリマー；１，３−ベンゼンジカルボキサミド、Ｎ，Ｎ’−ビス（２，２，６，６−テトラメチル−４−ピペリジニル；１，１’−（１，１０−ジオキソ−１，１０−デカンジイル）−ビス（ヘキサヒドロ−２，２，４，４，６−ペン
タメチルピリミジン；エタンジアミド、Ｎ−（１−アセチル−２，２，６，６−テトラメチルピペリジニル）−Ｎ’−ドデシル；ホルムアミド、Ｎ，Ｎ’−１，６−ヘキサンジイルビス［Ｎ−（２，２，６，６−テトラメチル−４−ピペリジニル）；Ｄ−グルシトール，１，３：２，４−ビス−Ｏ−（２，２，６，６−テトラメチル−４−ピペリジニリデン）−；２，２，４，４−テトラメチル−７−オキサ−３，２０−ジアザ−２１−オキソ−ジスピロ［５．１．１１．２］ヘンエイコサン；プロパンアミド，２−メチル−Ｎ−（２，２，６，６−テトラメチル−４−ピペリジニル）−２−［（２，２，６，６−テトラメチル−４−ピペリジニル）アミノ］−；７−オキサ−３，２０−ジアザジスピロ［５．１．１１．２］ヘンエイコサン−２０−プロパン酸、２，２，４，４−テトラメチル−２１−オキソ−、ドデシルエステル；Ｎ−（２，２，６，６−テトラメチルピペリジン−４−イル）−β−アミノプロピオン酸ドデシルエステル；Ｎ−（２，２，６，６−テトラメチルピペリジン−４−イル）−Ｎ’−アミノオキサルアミド；プロパンアミド，Ｎ−（２，２，６，６−テトラメチル−４−ピペリジニル）−３−［（２，２，６，６−テトラメチル−４−ピペリジニル）アミノ］−；４−ヘキサデシルオキシ−および４−ステアリルオキシ−２，２，６，６−テトラメチルピペリジンの混合物；３−ドデシル−１−（１，２，２，６，６−ペンタメチルピペリジン−４−イル）ピロリジン−２，５−ジオン；３−ドデシル−１−（１−エタノイル−２，２，６，６−ペンタメチルピペリジン−４−イル）ピロリジン−２，５−ジオン；ビス（２，２，６，６−テトラメチルピペリジン−４−イル）スクシネート；ビス（１，２，２，６，６−ペンタメチルピペリジン−４−イル）ｎ−ブチル３，５−ジ−ｔｅｒｔ−ブチル−４−ヒドロキシベンジルマロネート；トリス（２，２，６，６−テトラメチルピペリジン−４−イル）ニトリロトリアセテート；１，１’−（１，２−エタンジイル）ビス（３，３，５，５−テトラメチルピペラジノン）；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル−２−（２−ヒドロキシ−３，５−ジ−ｔｅｒｔ−ブチルベンジル）マロネート；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；８−アセチル−３−ドデシル−７，７，９，９−テトラメチル−１，３，８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシ���オキシ−および４−ステアリルオキシ−２，２，６，６−テトラメチルピペリジンの混合物；２−ウンデシル−７，７，９，９−テトラメチル−１−オキサ−３，８−ジアザ−４−オキソスピロ［４．５］デカン；１，５−ジオキサスピロ｛５，５｝ウンデカン−３，３−ジカルボン酸、ビス（２，２，６，６−テトラメチル−４−ピペリジニル）および１，５−ジオキサスピロ｛５，５｝ウンデカン−３，３−ジカルボン酸、ビス（１，２，２，６，６−ペンタメチル−４−ピペリジニル）；Ｎ1−（β−ヒドロキシエ
チル）３，３−ペンタメチレン−５，５−ジメチルピペラジン−２−オン；Ｎ1−ｔｅｒ
ｔ−オクチル−３，３，５，５−テトラメチル−ジアゼピン−２−オン；Ｎ1−ｔｅｒｔ
−オクチル−３，３−ペンタメチレン−５，５−ヘキサメチレン−ジアゼピン−２−オン；Ｎ1−ｔｅｒｔ−オクチル−３，３−ペンタメチレン−５，５−ジメチルピペラジン−
２−オン；トランス−１，２−シクロヘキサン−ビス−（Ｎ1−５，５−ジメチル−３，
３−ペンタメチレン−２−ピペラジノン；トランス−１，２−シクロヘキサン−ビス−（Ｎ1−３，３，５，５−ジスピロペンタメチレン−２−ピペラジノン）；Ｎ1−イソプロピル−１，４−ジアザジスピロ−（３，３，５，５）ペンタメチレン−２−ピペラジノン；Ｎ1−イソプロピル−１，４−ジアザジスピロ−３，３−ペンタメチレン−５，５−テト
ラメチレン−２−ピペラジノン；Ｎ1−イソプロピル−５，５−ジメチル−３，３−ペン
タメチレン−２−ピペラジノン；トランス−１，２−シクロヘキサン−ビス−Ｎ1−（ジ
メチル−３，３−ペンタメチレン−２−ピペラジノン）；Ｎ1−オクチル−５，５−ジメ
チル−３，３−ペンタメチレン−１，４−ジアゼピン−２−オン；Ｎ1−オクチル−１，
４−ジアザジスピロ−（３，３，５，５）ペンタメチレン−１，５−ジアゼピン−２−オン；ならびにそれらの混合物からなる群から選択される員が挙げられる。
【００２７】
ヒンダードヒドロキシベンゾエート化合物は、式（ＩＩＩ）：
【化４】
0006731910.tif 000005
（ここで、式（ＩＩＩ）におけるＲ17は、Ｃ1〜Ｃ8アルキルであり、そして式（ＩＩＩ）におけるＲ18は、Ｃ1〜Ｃ24アルキルまたは置換もしくは非置換Ｃ6〜Ｃ24アリールである）
に従った化合物である。特に、ヒンダードヒドロキシベンゾエート化合物は、２，４−ジ−ｔｅｒｔ−ブチルフェニル３，５−ジ−ｔｅｒｔ−ブチル−４−ヒドロキシベンゾエート；ヘキサデシル３，５−ジ−ｔｅｒｔ−ブチル−４−ヒドロキシベンゾエート；オクタデシル３，５−ジ−ｔｅｒｔ−ブチル−４−ヒドロキシベンゾエート；オクチル３，５−ジ−ｔｅｒｔ−ブチル−４−ヒドロキシベンゾエート；テトラデシル３，５−ジ−ｔｅｒｔ−ブチル−４−ヒドロキシベンゾエート；ベヘニリル３，５−ジ−ｔｅｒｔ−ブチル−４−ヒドロキシベンゾエート；２−メチル−４，６−ジ−ｔｅｒｔ−ブチルフェニル３，５−ジ−ｔｅｒｔ−ブチル−４−ヒドロキシベンゾエートまたはブチル３−［３−ｔ−ブチル−４−（３，５−ジ−ｔ−ブチル−４−ヒドロキシベンゾイルオキシ）フェニル］プロピオネートである。
【００２８】
熱およびＵＶ線安定剤組成物で使用される酸捕捉剤としては、次の化合物：酸化マグネシウム、酸化アルミニウム、水酸化マグネシウム、水酸化アルミニウム、それらの炭酸塩、酸化亜鉛、乳酸カルシウム、天然および合成ハイドロタルサイト、天然および合成ハイドロカルマイト、ステアリン酸カルシウム、ステアリン酸亜鉛、ベヘン酸マグネシウム、ステアリン酸マグネシウム、ステアリン酸ナトリウム、リシノール酸ナトリウムおよびパルミチン酸カリウム、アンチモンピロカテコレート、または亜鉛ピロカテコレートの１つもしくは複数が挙げられ得る。一例では、酸捕捉剤としては、酸化マグネシウム、酸化アルミニウム、水酸化マグネシウム、水酸化アルミニウム、それらの炭酸塩またはそれらの混合物が挙げられる。酸捕捉剤の具体例としては、ＤＨＴ−４Ａ（ＣＡＳ  Ｎｏ．１１０９７−５９−９）、合成ハイドロタルサイト化合物である水酸化マグネシウムアルミニウム炭酸塩水和物が挙げられる。
【００２９】
ヒンダードフェノール酸化防止剤化合物は、式（ＩＶａ）、（ＩＶｂ）、または（ＩＶｃ）：
【化５】
0006731910.tif 000006
（ここで、式（ＩＶａ）、（ＩＶｂ）および（ＩＶｃ）におけるＲ18は、水素またはＣ1
〜4ヒドロカルビルから選ばれ；式（ＩＶａ）、（ＩＶｂ）および（ＩＶｃ）におけるＲ19およびＲ20のそれぞれは、独立して、水素またはＣ1〜Ｃ20ヒドロカルビルから選ばれ；そして式（ＩＶａ）、（ＩＶｂ）および（ＩＶｃ）におけるＲ37は、Ｃ1〜Ｃ12ヒドロカ
ルビルから選ばれる）の１つもしくは複数に従った分子断片を含む。一実施形態では、式（ＩＶａ）、（ＩＶｂ）および（ＩＶｃ）におけるＲ18およびＲ37は、メチルまたはｔ−ブチルから選ばれる。ヒンダードフェノール酸化防止剤化合物の例としては、（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン；１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン；１，１，３−トリス（２’−メチル−４’−ヒドロキシ−５’−ｔ−ブチルフェニル）ブタン；トリエチレングリコールビス［３−（３−ｔ−ブチル−４−ヒドロキシ−５−メチルフェニル）プロピオネート］；４，４’−チオビス（２−ｔ−ブチル−５−メチルフェノール）；２，２’−チオジエチレンビス［３−（３−ｔ−ブチル−４−ヒドロキシル−５−メチルフェニル）プロピオネート］；オクタデシル３−（３’−ｔ−ブチル−４’−ヒドロキシ−５’−メチルフェニル）プロピオネート；テトラキスメチレン（３−ｔ−ブチル−４−ヒドロキシ−５−メチルヒドロシンナメート）メタン；Ｎ，Ｎ’−ヘキサメチレンビス［３−（３−ｔ−ブチル−４−ヒドロキシ−５−メチルフェニル）プロピオンアミド］；ジ（４−ｔｅｒｔ−ブチル−３−ヒドロキシ−２，６−ジメチルベンジル）チオジプロピオネート；およびオクタデシル３，５−ジ−（ｔｅｒｔ）−ブチル−４−ヒドロキシヒドロシンナメートが挙げられる。
【００３０】
熱およびＵＶ線安定剤組成物で使用されるホスファイトは、ヒンダードアリールアルキルホスファイトもしくはトリスアリールホスファイト、またはそれらの混合物であってもよい。ヒンダードアリールアルキルホスファイトは、式（Ｖ）：
【化６】
0006731910.tif 000007
（ここで、式（Ｖ）におけるＲ1、Ｒ2、Ｒ3、Ｒ4、Ｒ5、Ｒ6、Ｒ7、Ｒ8、Ｒ9、およびＲ10のそれぞれは独立して、水素、Ｃ1〜Ｃ12アルキル、Ｃ3〜Ｃ12シクロアルキル、Ｃ4〜Ｃ12アルキルシクロアルキル、Ｃ6〜Ｃ10アリール、またはＣ7〜Ｃ12アルキルアリールから選択され、ここで、Ｒ1およびＲ5は共に、少なくとも５個の炭素原子を含み、そしてＲ1
およびＲ5の少なくとも１つは第三級炭素原子を含み、ここで、Ｒ6およびＲ10は共に、少なくとも５個の炭素原子を含み、そしてＲ6およびＲ10の少なくとも１つは第三級炭素原
子を含む）
に従った化合物である。ヒンダードアリールアルキルホスファイトの例としては、ビス−（２，６−ジ−ｔ−ブチル−４−メチルフェニル）ペンタエリスリトールジホスファイト、（ビス−（２，４−ジクミルフェニル）ペンタエリスリトールジホスファイト、ビス−（２，４−ジ−ｔ−ブチル−フェニル）ペンタエリスリトールジホスファイト、およびビス−（２，４，６−トリ−ｔ−ブチル−フェニル）ペンタエリスリトールジホスフェートが挙げられる。
【００３１】
トリスアリールホスファイトは、式（ＶＩ）：
【化７】
0006731910.tif 000008
（ここで、式（ＶＩ）におけるＲ16、Ｒ17、Ｒ40、Ｒ41、およびＲ42のそれぞれは独立して、水素、Ｃ1〜Ｃ20アルキル、Ｃ3〜Ｃ20シクロアルキル、Ｃ4〜Ｃ20アルキルシクロア
ルキル、Ｃ6〜Ｃ10アリール、またはＣ7〜Ｃ20アルキルアリールから選択される）
に従った化合物である。トリスアリールホスファイトの例としては、トリス−（２，４−ジ−ｔ−ブチルフェニル）ホスファイト、トリス（４−ノニルフェニル）ホスファイトおよびトリフェニルホスファイトが挙げられる。
【００３２】
チオエステル化合物は、ジラウリルチオジプロピオネート、ジステアリルチオジプロピオネート、ペンタエリスリトールテトラキス−（３−ドデシルチプロピオネート）、テトラ−アルキルチオエチルチオジスクシネート、２，１２−ジヒドロキシ−４，１０−ジチア−７−オキサトリデカメチレンビス［３−（ドデシルチオ）プロピオネート］、アルキルチオ−アルカン酸のポリアルカノールエステル、またはジアルキル３，３’−チオジプロピオネートから選択される。
【００３３】
熱およびＵＶ線安定剤組成物の一調合物では、組成物は、１．００重量％から１０．００重量％まで（好ましくは２．００重量％から６．００重量％まで）のオルト−ヒドロキシルトリス−アリール−ｓ−トリアジン化合物と、２０．００重量％から５０．００重量％まで（好ましくは２５．００重量％から３５．００重量％まで）のヒンダードアミン光安定剤化合物と、２０．００重量％から５０．００重量％まで（好ましくは２５．００重量％から３５．００重量％まで）のヒンダードヒドロキシベンゾエート化合物と、１重量％から１０重量％まで（好ましくは２．０重量％から８．０重量％まで）の酸捕捉剤と、
１重量％から１０重量％まで（好ましくは２．００重量％から６．００重量％まで）のヒンダードフェノール酸化防止剤化合物と、５．００重量％から４０．００重量％まで（好ましくは２０．００重量％から３０．００重量％まで）のホスファイト化合物とを含み、ここで、各成分の重量％は、熱およびＵＶ線安定剤組成物の総重量を基準としている。
【００３４】
別の実施形態では、熱およびＵＶ線安定剤組成物の調合物は、１．００重量％から１０．００重量％まで（好ましくは２．００重量％から６．００重量％まで）のオルト−ヒドロキシルトリス−アリール−ｓ−トリアジン化合物と、２０．００重量％から５０．００重量％まで（好ましくは３０．００重量％から４０．００重量％まで）のヒンダードアミン光安定剤化合物と、２０．００重量％から５０．００重量％まで（好ましくは３０．００重量％から４０．００重量％まで）のヒンダードヒドロキシベンゾエート化合物と、１重量％から１０重量％まで（好ましくは２．００重量％から８．００重量％まで）の酸捕捉剤と、１重量％から１０重量％まで（好ましくは２．００重量％から６．００重量％まで）のヒンダードフェノール酸化防止剤化合物と、５．００重量％から２５．００重量％まで（好ましくは６．００重量％から１２．００重量％まで）のホスファイト化合物と、１．００重量％から１５．００重量％まで（好ましくは５．００重量％から１０．００重量％）のチオエステル化合物とを含み、ここで、各成分の重量％は、熱およびＵＶ線安定剤組成物の総重量を基準としている。
【００３５】
特定の実施形態では、熱およびＵＶ線安定剤組成物の調合物は、４重量％のオルト−ヒドロキシルトリス−アリール−ｓ−トリアジン化合物と、３４重量％のヒンダードアミン光安定剤化合物と、３４重量％のヒンダードヒドロキシベンゾエート化合物と、７重量％の酸捕捉剤と、４重量％のヒンダードフェノール酸化防止剤化合物と、１０重量％のホスファイト化合物と、７重量％のチオエステル化合物とを含み、ここで、各成分の重量％は、熱およびＵＶ線安定剤組成物の総重量を基準としている。
【００３６】
別の特定の実施形態では、熱およびＵＶ線安定剤組成物の調合物は、４重量％のオルト−ヒドロキシルトリス−アリール−ｓ−トリアジン化合物と、３０重量％のヒンダードアミン光安定剤化合物と、３０．重量％のヒンダードヒドロキシベンゾエート化合物と、７重量％の酸捕捉剤と、４重量％のヒンダードフェノール酸化防止剤化合物と、２５重量％のホスファイト化合物とを含み、ここで、各成分の重量％は、熱およびＵＶ線安定剤組成物の総重量を基準としている。
【００３７】
熱およびＵＶ線安定剤組成物は、当技術分野で公知の任意の方法で、安定させられるべき１種類以上の材料、例えば、ポリマーと組み合わせ、このようにして被安定化材料（被安定化組成物または組成物と本明細書ではまた言われる）である組成物を形成することができる。熱およびＵＶ線安定剤組成物がそれと組み合わせられてもよい、安定させられるべき材料としては、ポリオレフィン、ポリエステル、ポリエーテル、ポリアミド、天然および合成ゴム、ポリウレタン、高衝撃ポリスチレンを含むポリスチレン、ポリアクリレート、ポリメタクリレート、ポリアセタール、ポリアクリロニトリル、ポリブタジエン、アクリロニトリル−ブタジエン−スチレン、スチレンアクリロニトリル、アクリレートスチレンアクリロニトリル、セルロースアセテートブチレート、セルロース系ポリマー、ポリイミド、ポリアミドイミド、ポリエーテルイミド、ポリフェニルスルフィド、ポリフェニルオキシドポリスルホン、ポリエーテルスルホン、ポリ塩化ビニル、ポリカーボネート、脂肪族ポリケトンを含むポリケトン、熱可塑性オレフィン、アミノ樹脂架橋ポリアクリレートおよびポリエステル、ポリイソシアネート架橋ポリエステルおよびポリアクリレート、フェノール／ホルムアルデヒド、尿素／ホルムアルデヒドおよびメラミン／ホルムアルデヒド樹脂、乾性および不乾性アルキド樹脂を含むアルキド樹脂、ポリエステル樹脂；メラミン樹脂で架橋されたアクリレート樹脂、尿素樹脂、イソシアネート、イソシアヌレート、カルバメート、エポキシ樹脂；酸無水物またはアミンで架橋されている、脂肪族、脂
環式、複素環および芳香族グリシジル化合物に由来する架橋エポキシ樹脂；ポリシロキサン、Ｍｉｃｈａｅｌ付加ポリマー、アミン、活性化不飽和およびメチレン化合物と共にブロックドアミン、活性化不飽和およびメチレン化合物と共にケチミン、不飽和アクリルポリアセトアセテート樹脂と組み合わせたポリケチミン、不飽和アクリル樹脂と組み合わせたポリケチミン、放射線硬化性組成物、エポキシメラミン樹脂、ならびに有機染料、化粧品、セルロースベースの紙調合物、写真用フィルム紙、繊維、ワックス、および／またはインクなどのポリマーが挙げられるが、それらに限定されない。
【００３８】
好ましくは、安定させられるべき材料は、熱可塑性オレフィン、アクリロニトリル−ブタジエン−スチレン、ポリエステル、ポリ塩化ビニル、ポリアミド、ポリウレタン、および、プロピレン、イソブチレン、ブテン、メチルペンテン、ヘキセン、ヘプテン、オクテン、イソプレン、ブタジエン、ヘキサジエン、ジシクロペンタジエン、エチリデン、シクロペンテンおよびノルボルネンのホモ−およびコポリマーなどの、ポリマーである。より好ましくは、安定させられるべき材料は、ポリプロピレンおよび熱可塑性オレフィンである。
【００３９】
一実施形態では、安定化された材料は、建物、例えば住宅、オフィス、倉庫などの建設または修復に使用される材料または品目に形成されるか、成形されてもよい。例えば、安定化された材料としては、ビニールサイディング、ビニールサイディングトリム、シャッター、切妻通気口、軒、鼻隠し板、下端、くり形、シングル屋根板、屋根板下敷きまたはベースシート、ルーフィング膜、バッテンシステム、バッテンエクステンダー、雨よけ、タイルパン、棟換気口、ウェザーブロック、隅棟および棟システム（隅棟および棟こけら板としても知られる）、軒ライザー、先細ストリップ、切妻壁くさび、熊手トリム、ジオメンブレン、複合デッキ材料、手すり、窓枠、ならびに建物の建設または修復に使用される他の材料および品目に形成される場合がある。
【００４０】
一実施形態では、安定化された材料と、熱およびＵＶ線安定剤組成物とは、「マスターバッチ」組成物を形成するために組み合わせられる。一実施形態では、マスターバッチ組成物は、マスターバッチ組成物の総重量を基準として、１０重量％から８０重量％までの熱およびＵＶ線安定剤組成物を含み、残りは安定させられるべき材料である。より好ましい実施形態では、マスターバッチ組成物は、マスターバッチ組成物の総重量を基準として、３０重量％から６０重量％までの熱およびＵＶ線安定剤組成物を含み、残りは安定させられるべき材料である。別の実施形態では、マスターバッチ組成物は、マスターバッチ組成物の総重量を基準として、４０重量％から５０重量％までの熱およびＵＶ線安定剤組成物を含み、残りは安定させられるべき材料である。
【００４１】
一実施形態は、本明細書に記載される実施形態のいずれかによる安定剤組成物と、安定させられるべき材料と同一のまたはそれと相溶性のある少なくとも１つの有機材料とを含むマスターバッチコンセントレートを含み、ここで、安定剤組成物は、マスターバッチコンセントレートの総重量を基準として１０重量％から９０重量％までの安定化量で存在する。
【００４２】
ある種の実施形態では、最終用途向け被安定剤組成物中の本明細書に記載されるような熱およびＵＶ線安定剤組成物の安定化量は、安定させられるべき材料の総重量を基準として、０．０１重量％から５重量％までの範囲の任意の点で存在する。特定の実施形態では、最終用途向け被安定剤組成物中の熱およびＵＶ線安定剤組成物の量は、安定させられるべき材料の総重量を基準として、０．０５重量％から２重量％までの範囲の任意の点で存在する。
【００４３】
本明細書に記載されるような熱およびＵＶ線安定剤組成物の特有の成分は、安定させら
れるべき材料および／または所望の保護のレベルに応じて様々な量で被安定化組成物中に存在することができる。例えば、最終用途向けの被安定化組成物中のオルト−ヒドロキシルトリス−アリール−ｓ−トリアジン化合物の安定化量は、被安定剤組成物の総重量を基準として、０．００２重量％から０．５０重量％まで、好ましくは０．００４重量％から０．２０重量％まで、より好ましくは０．００５重量％から０．１重量％までの範囲であり得る。
【００４４】
被安定化組成物中のヒンダードアミン光安定剤化合物の安定化量は、被安定剤組成物の総重量を基準として、０．０１重量％から１．２０重量％まで、好ましくは０．０２重量％から０．８０重量％まで、より好ましくは０．０３重量％から０．６２重量％までである。
【００４５】
被安定化組成物中のヒンダードヒドロキシベンゾエート化合物の安定化量は、被安定剤組成物の総重量を基準として、０．０１重量％から１．２０重量％まで、好ましくは０．０２重量％から０．８０重量％まで、より好ましくは０．０３重量％から０．６２重量％までである。
【００４６】
被安定化組成物中の酸捕捉剤の安定化量は、被安定剤組成物の総重量を基準として、０．００１重量％から０．５０重量％まで、好ましくは０．００３重量％から０．２５重量％まで、より好ましくは０．００６重量％から０．１４重量％までである。
【００４７】
被安定化組成物中のヒンダードフェノール酸化防止剤化合物の安定化量は、被安定剤組成物の総重量を基準として、０．００１重量％から０．５０重量％まで、好ましくは０．００２重量％から０．２５重量％まで、より好ましくは０．００４重量％から０．０８５重量％までである。
【００４８】
被安定化組成物中のホスファイト化合物の安定化量は、被安定剤組成物の総重量を基準として、０．００５重量％から１．００重量％まで、好ましくは０．０１重量％から０．８０重量％まで、より好ましくは０．０２重量％から０．５重量％までである。
【００４９】
被安定剤組成物中のチオエステル化合物の安定化量は、被安定剤組成物の総重量を基準として、０．００１重量％から０．８０重量％まで、好ましくは０．００３重量％から０．４重量％まで、より好ましくは０．００６重量％から０．２重量％までである。
【００５０】
本出願はまた、熱およびＵＶ線安定剤組成物を安定させられるべき材料と組み合わせることによる上記の組成物の調製方法を熟慮する。用語「組み合わせること」または「組み合わせられた」は、熱およびＵＶ線安定剤組成物を組み合わせることができる、そして、例えば、混ぜること（ｉｎｔｅｒｍｉｘｉｎｇ）、混ぜ合わせること（ａｄｍｉｘｉｎｇ）、統合すること（ｉｎｔｅｇｒａｔｉｎｇ）、混合すること（ｍｉｘｉｎｇ）、ブレンドすること（ｂｌｅｎｄｉｎｇ）などを含むすべてのやり方を含むことを意図する。さらに、熱およびＵＶ線安定剤組成物と安定させられるべき材料とは、任意の順に組み合わせられてもよいこと、すなわち、熱およびＵＶ線安定剤組成物を安定させられるべき材料に添加することができる、もしくは逆もまた同様であるか、または熱およびＵＶ線安定剤組成物と安定させられるべき材料とを同時に容器に添加することができることが指摘される。
【００５１】
安定させられるべき材料と熱およびＵＶ線安定剤組成物とは、一軸もしくは二軸スクリュー押出機、Ｂａｎｂｕｒｙミキサー、またはホットローラーなどの混練装置で成分をブレンドするかまたは配合することによって組み合わせることができる。加工パラメータとそのような混練装置の使用とは、当業者に周知である。
【００５２】
プラスチック材料の製造技術の当業者には明らかであろうように、安定させられるべき材料と熱およびＵＶ線安定剤組成物とに加えて、本発明の組成物はまた、金属不活性化剤、ニトロン、ラクトン、共安定剤、核形成剤、清澄剤、中和剤、金属ステアリン酸塩、金属酸化物、ハイドロタルサイト、充填材および強化剤、可塑剤、潤滑剤、乳化剤、顔料、レオロジー添加剤、触媒、均展剤、蛍光増白剤、難燃剤、帯電防止剤および発泡剤を含むが、それらに限定されない従来の添加剤を含んでもよい。
【００５３】
本発明は、少なくとも以下の実施形態を含む：
実施形態１。
オルト−ヒドロキシルトリス−アリール−ｓ−トリアジンと；
ヒンダードアミン光安定剤化合物と；
ヒンダードヒドロキシベンゾエート化合物と；
酸捕捉剤と；
ホスファイト化合物と；
ヒンダードフェノール酸化防止剤化合物と
を含む熱および紫外（ＵＶ）線安定剤組成物。
【００５４】
実施形態２．
チオエステル化合物をさらに含む、実施形態１に記載の熱およびＵＶ線安定剤組成物。
【００５５】
実施形態３．
オルト−ヒドロキシルトリス−アリール−ｓ−トリアジン化合物が、式（Ｉ）：
【化８】
0006731910.tif 000009
（ここで、式（Ｉ）におけるＲ34およびＲ35のそれぞれは独立して、任意選択的に置換されたＣ6〜Ｃ10アリール、Ｃ1〜Ｃ10ヒドロカルビル−置換アミノ、Ｃ1〜Ｃ10アシルまた
はＣ1〜Ｃ10アルコキシルから選ばれ；そして式（Ｉ）におけるＲ36は、式Ｉのフェノキ
シ部分の０〜４つの位置で存在し、それぞれの場合において独立してヒドロキシル、Ｃ1
〜Ｃ12ヒドロカルビル、Ｃ1〜Ｃ12アルコキシル、Ｃ1〜Ｃ12アルコキシエステル、またはＣ1〜Ｃ12アシルから選ばれる）
に従った２−（２’−ヒドロキシフェニル）−１，３，５−トリアジン化合物である、実施形態１〜２のいずれか一つに記載の熱およびＵＶ線安定剤組成物。
【００５６】
実施形態４．
２−（２’−ヒドロキシフェニル）−１，３，５−トリアジン化合物が、４，６−ビス
−（２，４−ジメチルフェニル）−２−（２−ヒドロキシ−４−オクチルオキシフェニル）−ｓ−トリアジン；４，６−ビス−（２，４−ジメチルフェニル）−２−（２，４−−ジヒドロキシフェニル）−ｓ−トリアジン；２，４−ビス（２，４−ジヒドロキシフェニル）−６−（４−クロロフェニル）−ｓ−トリアジン；２，４−ビス［２−ヒドロキシ−４−（２−ヒドロキシ−エトキシ）フェニル］−６−（４−クロロフェニル）−ｓ−トリアジン；２，４−ビス［２−ヒドロキシ−４−（２−ヒドロキシ−４−（２−ヒドロキシ−エトキシ）フェニル）−６−（２，４−ジメチルフェニル）−ｓ−トリアジン；２，４−ビス［２−ヒドロキシ−４−（２−ヒドロキシエトキシ）フェニル］−６−（４−ブロモフェニル）−ｓ−トリアジン；２，４−ビス［２−ヒドロキシ−４−（２−アセトキシエトキシ）フェニル］−６−（４−クロロフェニル）−ｓ−トリアジン；２，４−ビス（２，４−ジヒドロキシフェニル）−６−（２，４−ジメチルフェニル）−ｓ−トリアジン；２，４−ビス（４−ビフェニルイル）−６−［２−ヒドロキシ−４−［（オクチルオキシカルボニル）エチリデンオキシ］フェニル］−ｓ−トリアジン；２，４−ビス（４−ビフェニルイル）−６−［２−ヒドロキシ−４−（２−エチルヘキシルオキシ）フェニル］−ｓ−トリアジン；２−フェニル−４−［２−ヒドロキシ−４−（３−ｓｅｃ−ブチルオキシ−２−ヒドロキシプロピルオキシ）フェニル］−６−［２−ヒドロキシ−４−（３−ｓｅｃ−アミルオキシ−２−ヒドロキシプロピルオキシ）フェニル］−ｓ−トリアジン；２，４−ビス（２，４−ジメチルフェニル）−６−［２−ヒドロキシ−４（−３−ベンジルオキシ−２−ヒドロキシプロピルオキシ）フェニル］−ｓ−トリアジン；２，４−ビス（２−ヒドロキシ−４−ｎ−ブチルオキシフェニル）−６−（２，４−ジ−ｎ−ブチルオキシフェニル）−ｓ−トリアジン；２，４−ビス（２，４−ジメチルフェニル）−６−［２−ヒドロキシ−４−（３−ノニルオキシ−２−ヒドロキシプロピルオキシ）−５−α−クミルフェニル］−ｓ−トリアジン；メチレンビス−｛２，４−ビス（２，４−ジメチルフェニル）−６−［２−ヒドロキシ−４−（３−ブチルオキシ−２−ヒドロキシプロポキシ）フェニル］−ｓ−トリアジン｝；３：５’、５：５’および３：３’位で橋架けされたメチレン橋架け二量体混合物；２，４，６−トリス（２−ヒドロキシ−４−イソオクチルオキシカルボニルイソ−プロピリデンオキシ−フェニル）−ｓ−トリアジン；２，４−ビス（２，４−ジメチルフェニル）−６−（２−ヒドロキシ−４−ヘキシルンオキシ−５−α−クミルフェニル）−ｓ−トリアジン；２−（２，４，６−トリメチルフェニル）−４，６−ビス［２−ヒドロキシ−４−（３−ブチルオキシ−２−ヒドロキシプロピルオキシ）フェニル］−ｓ−トリアジン；２，４，６−トリス［２−ヒドロキシ−４−（３−ｓｅｃ−ブチルオキシ−２−ヒドロキシプロピルオキシ）−フェニル］−ｓ−トリアジン；４，６−ビス−（２，４−ジメチルフェニル）−２−（２−ヒドロキシ−４−（３−ドデシルオキシ−２−ヒドロキシプロポキシ）フェニル）−ｓ−トリアジンと４，６−ビス−（２，４−��メチルフェニル）−２−（２−ヒドロキシ−４−（３−トリデシルオキシ−２−ヒドロキシプロポキシ）フェニル）−ｓ−トリアジンとの混合物；４，６−ビス−（２，４−ジメチルフェニル）−２−（２−ヒドロキシ−４（３−（２−エチルヘキシルオキシ）−２−ヒドロキシプロポキシ）−フェニル）−ｓ−トリアジン；４，６−ジフェニル２−（４−ヘキシルンオキシ−２−ヒドロキシフェニル）−ｓ−トリアジン；２−（４，６−ジフェニル−１，３，５−トリアジン−２−イル）−５−［２−（２−エチルヘキサノイルオキシ）エトキシ］フェノール；２，４，６−トリス（２−ヒドロキシ−４−オクチルオキシフェニル）−１，３，５−トリアジン；プロパン酸、２，２’，２’’−［１，３，５−トリアジン−２，４，６−トリイルトリス［（３−ヒドロキシ−４，１−フェニレン）オキシ］］トリス−１，１’，１’’−トリオクチルエステル；プロパン酸、２−［４−［４，６−ビス（［１，１’−ビフェニル］−４−イル）−１，３，５−トリアジン−２イル］−３−ヒドロキシフェノキシル］−イソオクチルエステル；ならびにそれらの混合物からなる群から選択される、実施形態３に記載の熱およびＵＶ線安定剤組成物。
【００５７】
実施形態５．
ヒンダードアミン光安定剤化合物が、式（ＩＩ）：
【化９】
0006731910.tif 000010
（ここで、
式（ＩＩ）におけるＲ31は、水素；ＯＨ；Ｃ1〜Ｃ20ヒドロカルビル；−ＣＨ2ＣＮ；Ｃ1〜Ｃ12アシル；またはＣ1〜Ｃ18アルコキシから選ばれ；
式（ＩＩ）におけるＲ38は、水素；またはＣ1〜Ｃ8ヒドロカルビルから選ばれ；かつ
式（ＩＩ）におけるＲ29、Ｒ30、Ｒ32、およびＲ33のそれぞれは独立して、Ｃ1〜Ｃ20
ヒドロカルビルから選ばれるか、または式（ＩＩ）におけるＲ29およびＲ30ならびに／またはＲ32およびＲ33は、それらが結合している炭素と一緒になってＣ5〜Ｃ10シクロアル
キルを形成している）
に従った分子断片か、
または式（ＩＩａ）：
【化１０】
0006731910.tif 000011
（ここで、
式（ＩＩａ）におけるｍは、１〜２の整数であり；式（ＩＩａ）におけるＲ39は、水素；ＯＨ；Ｃ1〜Ｃ20ヒドロカルビル；−ＣＨ2ＣＮ；Ｃ1〜Ｃ12アシル；またはＣ1〜Ｃ18アルコキシから選ばれ；そして式（ＩＩａ）におけるＧ1〜Ｇ4のそれぞれは独立して、Ｃ1
〜Ｃ20ヒドロカルビルから選ばれる）
に従った分子断片かを含む、実施形態１〜４のいずれか一つに記載の熱およびＵＶ線安定剤組成物。
【００５８】
実施形態６．
ヒンダードアミン光安定剤が、ビス（２，２，６，６−テトラメチルピペリジン−４−イル）セバケート；ビス（２，２，６，６−テトラメチルピペリジン−４−イル）スクシネート；ビス（１，２，２，６，６−ペンタメチルピペリジン−４−イル）セバケート；ビス（１−オクチルオキシ−２，２，６，６−テトラメチルピペリジン−４−イル）セバ
ケート；ビス（１，２，２，６，６−ペンタメチルピペリジン−４−イル）ｎ−ブチル３，５−ジ−ｔｅｒｔ−ブチル−４−ヒドロキシベンジルマロネート；１−（２−ヒドロキシエチル）−２，２，６，６−テトラメチル−４−ヒドロキシピペリジンとコハク酸との縮合物；２，２，６，６−テトラメチルピペリジン−４−イルステアレート；２，２，６，６−テトラメチルピペリジン−４−イルドデカネート；１，２，２，６，６−ペンタメチルピペリジン−４−イルステアレート；１，２，２，６，６−ペンタメチルピペリジン−４−イルドデカネート；Ｎ，Ｎ’−ビス（２，２，６，６−テトラメチルピペリジン−４−イル）ヘキサメチレンジアミンと４−ｔｅｒｔ−オクチルアミノ−２，６−ジクロロ−１，３，５−トリアジンとの縮合物；トリス（２，２，６，６−テトラメチルピペリジン−４−イル）ニトリロトリアセテート；テトラキス（２，２，６，６−テトラメチルピペリジン−４−イル）−１，２，３，４−ブタンテトラカルボキシレート；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル−２−（２−ヒドロキシ−３，５−ジ−ｔｅｒｔ−ブチルベンジル）マロネート；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；Ｎ，Ｎ’−ビス（２，２，６，６−テトラメチルピペリジン−４−イル）ヘキサメチレンジアミンと４−モルホリノ−２，６−ジクロロ−１，３，５−トリアジンとの縮合物；Ｎ，Ｎ’−ビス（２，２，６，６−テトラメチルピペリジン−４−イル）ヘキサメチレンジアミンとメチル化，４−モルホリノ−２，６−ジクロロ−１，３，５−トリアジンとの縮合物；２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物；２−クロロ−４，６−ビス（４−ｎ−ブチルアミノ−１，２，２，６，６−ペンタメチルピペリジル）−１，３，５−トリアジンと１，２−ビス（３−アミノプロピルアミノ）エタンとの縮合物；８−アセチル−３−ドデシル−７，７，９，９−テトラメチル−１，３，８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；Ｎ，Ｎ’−ビス（２，２，６，６−テトラメチルピペリジン−４−イル）ヘキサメチレンジアミンと４−シクロヘキシルアミノ−２，６−ジクロロ−１，３，５−トリアジンとの縮合物；１，２−ビス（３−アミノプロピルアミノ）エタンと、２，４，６−トリクロロ−１，３，５−トリアジンと４−ブチルアミノ−２，２，６，６−テトラメチルピペリジンとの縮合物；２−ウンデシル−７，７，９，９−テトラメチル−１−オキサ−３，８−ジアザ−４−オキソスピロ［４．５］デカン；オキソ−ピペラジニル−トリアジン；７，７，９，９−テトラメチル−２−シクロウンデシル−１−オキサ−３，８−ジアザ−４−オキソスピロ［４．５］デカンとエピクロロヒドリンとの反応生成物；テトラキス（２，２，６，６−テトラメチル−４−ピペリジル）ブタン−１，２，３，４−テトラカルボキシレ−ト；１，２，３，４−ブタンテトラカルボン酸、テトラキス（１，２，２，６，６−ペンタメチル−４−ピペリジニル）エステル；１，２，３，４−ブタンテトラカルボン酸、１，２，２，６，６−ペンタメチル−４−ピペリジニルトリデシルエステル；１，２，３，４−ブタンテトラカルボン酸、２，２，６，６−テトラメチル−４−ピペリジニルトリデシルエステル；１，２，３，４−ブタンテトラカルボン酸、２，２，６，６−テトラメチル−２，４，８，１０−テトラオキサスピロ［５．５］−ウンデカン−３，９−ジエタノールとのポリマー、１，２，２，６，６−ペンタメチル−４−ピペリジニルエステル；１，２，３，４−ブタンテトラカルボン酸、２，２，６，６−テトラメチル−２，４，８，１０−テトラオキサスピロ［５．５］−
ウンデカン−３，９−ジエタノールとのポリマー、２，２，６，６−テトラメチル−４−ピペリジニルエステル；ビス（１−ウンデカンオキシ−２，２，６，６−テトラメチルピペリジン−４−イル）カーボネート；１−（２−ヒドロキシ−２−メチルプロポキシ）−２，２，６，６−テトラメチル−４−ピペルジノール；１−（２−ヒドロキシ−２−メチルプロポキシ）−４−オクタデカノイルオキシ−２，２，６，６−テトラメチルピペリジン；１−（４−オクタデカノイルオキシ−２，２，６，６−テトラメチルピペリジン−１−イルオキシ）−２−オクタデカノイルオキシ−２−メチルプロパン；１−（２−ヒドロキシエチル）−２，２，６，６−テトラメチル−４−ピペルジノール；１−（２−ヒドロキシエチル）−２，２，６，６−テトラメチル−４−ピペルジノールとジメチルスクシネートとの反応生成物；２，２，４，４−テトラメチル−７−オキサ−３，２０−ジアザジスピロ［５．１．１１．２］ヘンエイコサン−２１−オン；２，２，６，６−テトラメチル−４−ピペリジノールと高級脂肪酸とのエステル；３−ドデシル−１−（２，２，６，６−テトラメチル−４−ピペリジル）ピロリジン−２，５−ジオン；１Ｈ−ピロール−２，５−ジオン，１−オクタデシル−、（１−メチルエテニル）ベンゼンと１−（２，２，６，６−テトラメチル−４−ピペリジニル）−１Ｈ−ピロール−２，５−ジオンとのポリマー；ピペラジノン，１，１’，１’’−［１，３，５−トリアジン−２，４，６−トリイルトリス［（シクロヘキシルイミノ）−２，１−エタンジイル］］トリス［３，３，５，５−テトラメチル−；ピペラジノン，１，１’，１’’−［１，３，５−トリアジン−２，４，６−トリイルトリス［（シクロヘキシルイミノ）−２，１−エタンジイル］］トリス［３，３，４，５，５−ペンタメチル−；７，７，９，９−テトラメチル−２−シクロウンデシル−１−オキサ−３，８−ジアザ−４−オキソスピロ［４．５］デカンとエピクロロヒドリンとの反応生成物；Ｎ，Ｎ’−ビス（２，２，６，６−テトラメチルピペリジン−４−イル）ヘキサメチレンジアミンと４−シクロヘキシルアミノ−２，６−ジクロロ−１，３，５−トリアジンとの縮合物；１，２−ビス（３−アミノプロピルアミノ）エタン、２，４，６−トリクロロ−１，３，５−トリアジンと４−ブチルアミノ−２，２，６，６−テトラメチルピペリジンとの縮合物；Ｎ，Ｎ’−ビス（２，２，６，６−テトラメチルピペリジン−４−イル）ヘキサメチレンジアミンと４−モルホリノ−２，６−ジクロロ−１，３，５−トリアジンとの縮合物；２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物；２−クロロ−４，６−ビス（４−ｎ−ブチルアミノ−１，２，２，６，６−ペンタメチルピペリジル）−１，３，５−トリアジンと１，２−ビス（３−アミノプロピルアミノ）エタンとの縮合物；２−［（２−ヒドロキシエチル）アミノ］−４，６−ビス［Ｎ−（１−シクロヘキシルンオキシ−２，２，６，６−テトラメチルピペリジン−４−イル）ブチルアミノ−１，３，５−トリアジン；プロパン二酸、［（４−メトキシフェニル）−メチレン］−ビス−（１，２，２，６，６−ペンタメチル−４−ピペリジニル）エステル；テトラキス（２，２，６，６−テトラメチルピペリジン−４−イル）−１，２，３，４−ブタンテトラカルボキシレート；ベンゼンプロパン酸、３，５−ビス（１，１−ジメチルエチル）−４−ヒドロキシ−、１−［２−［３−［３，５−ビス（１，１−ジメチルエチル）−４−ヒドロキシフェニル］−１−オキソプロポキシ］エチル］−２，２，６，６−テトラメチル−４−ピペリジニルエステル；Ｎ−（１−オクチルオキシ−２，２，６，６−テトラメチルピペリジン−４−イル）−Ｎ’−ドデシルオキサルアミド；トリス（２，２，６，６−テトラメチルピペリジン−４−イル）ニトリロトリアセテート；１，５−ジオキサスピロ｛５，５｝ウンデカン−３，３−ジカルボン酸、ビス（１，２，２，６，６−ペンタメチル−４−ピペリジニル）：１，５−ジオキサスピロ｛５，５｝ウンデカン−３，３−ジカルボン酸、ビス（２，２，６，６−テトラメチル−４−ピペリジニル）；１−（２−ヒドロキシエチル）−２，２，６，６−テトラメチル−４−ヒドロキシピペリジンとコハク酸との縮合物；Ｎ，Ｎ’−ビス（２，２，６，６−テトラメチルピペリジン−４−イル）ヘキサメチレンジアミンと４−ｔｅｒｔ−オクチルアミノ−２，６−ジクロロ−１，３，５−トリアジンとの縮合物；１，２，３，４−ブタンテトラカルボン酸、１，２，２，６，６−ペンタメチル−４
−ピペリジニルトリデシルエステル；テトラキス（２，２，６，６−テトラメチルピペリジン−４−イル）−１，２，３，４−ブタンテトラカルボキシレート；１，２，３，４−ブタンテトラカルボン酸、２，２，６，６−テトラメチル−４−ピペリジニルトリデシルエステル；テトラキス（１，２，２，６，６−ペンタメチルピペリジン−４−イル）−１，２，３，４−ブタンテトラカルボキシレート；２，２，４，４−テトラメチル−２１−オキソ−７−オキサ−３．２０−ジアザスピロ（５．１．１１．２）−ヘンエイコサン−２０−プロパン酸−ドデシルエステルと２，２，４，４−テトラメチル−２１−オキソ−７−オキサ−３．２０−ジアザスピロ（５．１．１１．２）−ヘンエイコサン−２０−プロパン酸−テトラデシルエステルとの混合物；１Ｈ，４Ｈ，５Ｈ，８Ｈ−２，３ａ，４ａ，６，７ａ，８ａ−ヘキサアザシクロペンタ［ｄｅｆ］フルオレン−４，８−ジオン，ヘキサヒドロ−２，６−ビス（２，２，６，６−テトラメチル−４−ピペリジニル）−；ポリメチル［プロピル−３−オキシ（２’，２’，６’，６’−テトラメチル−４，４’−ピペリジニル）］シロキサン；ポリメチル［プロピル−３−オキシ（１’，２’，２’，６’，６’−ペンタメチル−４，４’−ピペリジニル）］シロキサン；メチルメタクリレートとエチルアクリレートと２，２，６，６−テトラメチルピペリジン−４−イルアクリレートとのコポリマー；混合Ｃ20〜Ｃ24アルファ−オレフィンと（２，２，６，６−テトラメチルピペリジン−４−イル）スクシンイミドとのコポリマー；１，２，３，４−ブタンテトラカルボン酸、β，β，β’，β’−テトラメチル−２，４，８，１０−テトラオキサスピロ［５．５］ウンデカン−３，９−ジエタノールとのポリマー、１，２，２，６，６−ペンタメチル−４−ピペリジニルエステル；１，２，３，４−ブタンテトラカルボン酸、β，β，β’，β’−テトラメチル−２，４，８，１０−テトラオキサスピロ［５．５］ウンデカン−３，９−ジエタノールとのポリマー、２，２，６，６−テトラメチル−４−ピペリジニルエステルコポリマー；１，３−ベンゼンジカルボキサミド、Ｎ，Ｎ’−ビス（２，２，６，６−テトラメチル−４−ピペリジニル；１，１’−（１，１０−ジオキソ−１，１０−デカンジイル）−ビス（ヘキサヒドロ−２，２，４，４，６−ペンタメチルピリミジン；エタンジアミド、Ｎ−（１−アセチル−２，２，６，６−テトラメチルピペリジニル）−Ｎ’−ドデシル；ホルムアミド、Ｎ，Ｎ’−１，６−ヘキサンジイルビス［Ｎ−（２，２，６，６−テトラメチル−４−ピペリジニル）；Ｄ−グルシトール，１，３：２，４−ビス−Ｏ−（２，２，６，６−テトラメチル−４−ピペリジニリデン）−；２，２，４，４−テトラメチル−７−オキサ−３，２０−ジアザ−２１−オキソ−ジスピロ［５．１．１１．２］ヘンエイコサン；プロパンアミド，２−メチル−Ｎ−（２，２，６，６−テトラメチル−４−ピペリジニル）−２−［（２，２，６，６−テトラメチル−４−ピペリジニル）アミノ］−；７−オキサ−３，２０−ジアザジスピロ［５．１．１１．２］ヘンエイコサン−２０−プロパン酸、２，２，４，４−テトラメチル−２１−オキソ−、ドデシ���エステル；Ｎ−（２，２，６，６−テトラメチルピペリジン−４−イル）−β−アミノプロピオン酸ドデシルエステル；Ｎ−（２，２，６，６−テトラメチルピペリジン−４−イル）−Ｎ’−アミノオキサルアミド；プロパンアミド，Ｎ−（２，２，６，６−テトラメチル−４−ピペリジニル）−３−［（２，２，６，６−テトラメチル−４−ピペリジニル）アミノ］−；４−ヘキサデシルオキシ−および４−ステアリルオキシ−２，２，６，６−テトラメチルピペリジンの混合物；３−ドデシル−１−（１，２，２，６，６−ペンタメチルピペリジン−４−イル）ピロリジン−２，５−ジオン；３−ドデシル−１−（１−エタノイル−２，２，６，６−ペンタメチルピペリジン−４−イル）ピロリジン−２，５−ジオン；ビス（２，２，６，６−テトラメチルピペリジン−４−イル）スクシネート；ビス（１，２，２，６，６−ペンタメチルピペリジン−４−イル）ｎ−ブチル３，５−ジ−ｔｅｒｔ−ブチル−４−ヒドロキシベンジルマロネート；トリス（２，２，６，６−テトラメチルピペリジン−４−イル）ニトリロトリアセテート；１，１’−（１，２−エタンジイル）ビス（３，３，５，５−テトラメチルピペラジノン）；４−ベンゾイル−２，２，６，６−テトラメチルピペリジン；４−ステアリルオキシ−２，２，６，６−テトラメチルピペリジン；ビス（１，２，２，６，６−ペンタメチルピペリジル）−２−ｎ−ブチル−２−（２−ヒドロキシ−３，５−ジ−ｔｅｒｔ−ブチルベンジ
ル）マロネート；３−ｎ−オクチル−７，７，９，９−テトラメチル−１，３，８−トリアザスピロ［４．５］デカン−２，４−ジオン；ビス（１−オクチルオキシ−２，２，６，６−テトラメチルピペリジル）セバケート；ビス（１−オクチルオキシ−２，２，６，６−テトラメチルピペリジル）スクシネート；８−アセチル−３−ドデシル−７，７，９，９−テトラメチル−１，３，８−トリアザスピロ［４．５］デカン−２，４−ジオン；３−ドデシル−１−（２，２，６，６−テトラメチルピペリジン−４−イル）ピロリジン−２，５−ジオン；３−ドデシル−１−（１−エタノイル−２，２，６，６−テトラメチルピペリジン−４−イル）ピロリジン−２，５−ジオン；３−ドデシル−１−（１，２，２，６，６−ペンタメチルピペリジン−４−イル）ピロリジン−２，５−ジオン；４−ヘキサデシルオキシ−および４−ステアリルオキシ−２，２，６，６−テトラメチルピペリジンの混合物；２−ウンデシル−７，７，９，９−テトラメチル−１−オキサ−３，８−ジアザ−４−オキソスピロ［４．５］デカン；１，５−ジオキサスピロ｛５，５｝ウンデカン−３，３−ジカルボン酸、ビス（２，２，６，６−テトラメチル−４−ピペリジニル）および１，５−ジオキサスピロ｛５，５｝ウンデカン−３，３−ジカルボン酸、ビス（１，２，２，６，６−ペンタメチル−４−ピペリジニル）；Ｎ1−（β−ヒドロキシエチ
ル）３，３−ペンタメチレン−５，５−ジメチルピペラジン−２−オン；Ｎ1−ｔｅｒｔ
−オクチル−３，３，５，５−テトラメチル−ジアゼピン−２−オン；Ｎ1−ｔｅｒｔ−
オクチル−３，３−ペンタメチレン−５，５−ヘキサメチレン−ジアゼピン−２−オン；Ｎ1−ｔｅｒｔ−オクチル−３，３−ペンタメチレン−５，５−ジメチルピペラジン−２
−オン；トランス−１，２−シクロヘキサン−ビス−（Ｎ1−５，５−ジメチル−３，３
−ペンタメチレン−２−ピペラジノン；トランス−１，２−シクロヘキサン−ビス−（Ｎ1−３，３，５，５−ジスピロペンタメチレン−２−ピペラジノン）；Ｎ1−イソプロピル−１，４−ジアザジスピロ−（３，３，５，５）ペンタメチレン−２−ピペラジノン；Ｎ1−イソプロピル−１，４−ジアザジスピロ−３，３−ペンタメチレン−５，５−テトラ
メチレン−２−ピペラジノン；Ｎ1−イソプロピル−５，５−ジメチル−３，３−ペンタ
メチレン−２−ピペラジノン；トランス−１，２−シクロヘキサン−ビス−Ｎ1−（ジメ
チル−３，３−ペンタメチレン−２−ピペラジノン）；Ｎ1−オクチル−５，５−ジメチ
ル−３，３−ペンタメチレン−１，４−ジアゼピン−２−オン；Ｎ1−オクチル−１，４
−ジアザジスピロ−（３，３，５，５）ペンタメチレン−１，５−ジアゼピン−２−オン；ならびにそれらの混合物からなる群から選択される、実施形態１〜５のいずれか一つに記載の熱およびＵＶ線安定剤組成物。
【００５９】
実施形態７．
ヒンダードヒドロキシベンゾエート化合物が、式（ＩＩＩ）：
【化１１】
0006731910.tif 000012
（ここで、式（ＩＩＩ）におけるＲ17は、Ｃ1〜Ｃ8アルキルであり、そして式（ＩＩＩ）におけるＲ18は、Ｃ1〜Ｃ24アルキルまたは置換もしくは非置換Ｃ6〜Ｃ24アリールである）
に従っている、実施形態１〜６のいずれか一つに記載の熱およびＵＶ線安定剤組成物。
【００６０】
実施形態８．
ヒンダードヒドロキシベンゾエート化合物が、２，４−ジ−ｔｅｒｔ−ブチルフェニル３，５−ジ−ｔｅｒｔ−ブチル−４−ヒドロキシベンゾエート；ヘキサデシル３，５−ジ−ｔｅｒｔ−ブチル−４−ヒドロキシベンゾエート；オクタデシル３，５−ジ−ｔｅｒｔ−ブチル−４−ヒドロキシベンゾエート；オクチル３，５−ジ−ｔｅｒｔ−ブチル−４−ヒドロキシベンゾエート；テトラデシル３，５−ジ−ｔｅｒｔ−ブチル−４−ヒドロキシベンゾエート；ベヘニリル３，５−ジ−ｔｅｒｔ−ブチル−４−ヒドロキシベンゾエート；２−メチル−４，６−ジ−ｔｅｒｔ−ブチルフェニル３，５−ジ−ｔｅｒｔ−ブチル−４−ヒドロキシベンゾエートおよびブチル３−［３−ｔ−ブチル−４−（３，５−ジ−ｔ−ブチル−４−ヒドロキシベンゾイルオキシ）フェニル］プロピオネート；ならびにそれらの混合物からなる群から選択される、実施形態１〜７のいずれか一つに記載の熱およびＵＶ線安定剤組成物。
【００６１】
実施形態９．
酸捕捉剤が、酸化マグネシウム、酸化アルミニウム、水酸化マグネシウム、水酸化アルミニウム、それらの炭酸塩、酸化亜鉛、乳酸カルシウム、天然および合成ハイドロタルサイト、天然および合成ハイドロカルマイト、ステアリン酸カルシウム、ステアリン酸亜鉛、ベヘン酸マグネシウム、ステアリン酸マグネシウム、ステアリン酸ナトリウム、リシノール酸ナトリウムおよびパルミチン酸カリウム、アンチモンピロカテコレート、亜鉛ピロカテコレートならびにそれらの混合物からなる群から選択される、実施形態１〜８のいずれか一つに記載の熱およびＵＶ線安定剤組成物。
【００６２】
実施形態１０．
ヒンダードフェノール酸化防止剤化合物が、式（ＩＶａ）、（ＩＶｂ）、または（ＩＶｃ）：
【化１２】
0006731910.tif 000013
（ここで、
式（ＩＶａ）、（ＩＶｂ）および（ＩＶｃ）におけるＲ18は、水素またはＣ1〜4ヒドロカルビルから選ばれ；
式（ＩＶａ）、（ＩＶｂ）および（ＩＶｃ）におけるＲ19およびＲ20のそれぞれは独立して、水素またはＣ1〜Ｃ20ヒドロカルビルから選ばれ；かつ
式（ＩＶａ）、（ＩＶｂ）および（ＩＶｃ）におけるＲ37は、Ｃ1〜Ｃ12ヒドロカルビ
ルから選ばれる）
の１つもしくは複数に従った分子断片を含む、実施形態１〜９のいずれか一つに記載の熱およびＵＶ線安定剤組成物。
【００６３】
実施形態１１．
式（ＩＶａ）、（ＩＶｂ）および（ＩＶｃ）におけるＲ18およびＲ37が、メチルまたはｔ−ブチルから選ばれる、実施形態１０に記載の熱およびＵＶ線安定剤組成物。
【００６４】
実施形態１２．
少なくとも１つのヒンダードフェノール化合物が、（１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン；１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン；１，１，３−トリス（２’−メチル−４’−ヒドロキシ−５’−ｔ−ブチルフェニル）ブタン；トリエチレングリコールビス［３−（３−ｔ−ブチル−４−ヒドロキシ−５−メチルフェニル）プロピオネート］；４，４’−チオビス（２−ｔ−ブチル−５−メチルフェノール）；２，２’−チオジエチレンビス［３−（３−ｔ−ブチル−４−ヒドロキシル−５−メチルフェニル）プロピオネート］；オクタデシル３−（３’−ｔ−ブチル−４’−ヒドロキシ−５’−メチルフェニル）プロピオネート；テトラキスメチレン（３−ｔ−ブチル−４−ヒドロキシ−５−メチルヒドロシンナメート）メタン；Ｎ，Ｎ’−ヘキサメチレンビス［３−（３−ｔ−ブチル−４−ヒドロキシ−５−メチルフェニル）プロピオンアミド］；ジ（４−ｔｅｒｔ−ブチル−３−ヒドロキシ−２，６−ジメチルベンジル）チオジプロピオネート；およびオクタデシル３，５−ジ−（ｔｅｒｔ）−ブチル−４−ヒドロキシヒドロシンナメート；ならびにそれらの混合物からなる群から選択される、実施形態１〜１１のいずれか一つに記載の熱およびＵＶ線安定剤組成物。
【００６５】
実施形態１３．
ホスファイト化合物が、
（ｉ）式（Ｖ）：
【化１３】
0006731910.tif 000014
（ここで、式（Ｖ）におけるＲ1、Ｒ2、Ｒ3、Ｒ4、Ｒ5、Ｒ6、Ｒ7、Ｒ8、Ｒ9、およびＲ10のそれぞれは独立して、水素、Ｃ1〜Ｃ12アルキル、Ｃ3〜Ｃ12シクロアルキル、Ｃ4〜Ｃ12アルキルシクロアルキル、Ｃ6〜Ｃ10アリール、またはＣ7〜Ｃ12アルキルアリールから選択され、ここで、Ｒ1およびＲ5は共に少なくとも５個の炭素を含み、そしてＲ1および
Ｒ5の少なくとも１つは第三級炭素を含み、ここで、Ｒ6およびＲ10は共に少なくとも５個の炭素を含み、そしてＲ6およびＲ10の少なくとも１つは第三級炭素を含む）
に従ったヒンダードアリールアルキルホスファイト化合物；または
（ｉｉ）式（ＶＩ）：
【化１４】
0006731910.tif 000015
（ここで、式（ＶＩ）におけるＲ16、Ｒ17、Ｒ40、Ｒ41、およびＲ42のそれぞれは独立して、水素、Ｃ1〜Ｃ20アルキル、Ｃ3〜Ｃ20シクロアルキル、Ｃ4〜Ｃ20アルキルシクロア
ルキル、Ｃ6〜Ｃ10アリール、またはＣ7〜Ｃ20アルキルアリールから選択される）
に従ったトリスアリールホスファイト；
または
（ｉｉｉ）式（Ｖ）および式（ＶＩ）の混合物
である、実施形態１〜１２のいずれか一つに記載の熱およびＵＶ線安定剤組成物。
【００６６】
実施形態１４．
ヒンダードアリールアルキルホスファイトが、ビス−（２，６−ジ−ｔ−ブチル−４−メチルフェニル）ペンタエリスリトールジホスファイト、（ビス−（２，４−ジクミルフェニル）ペンタエリスリトールジホスファイト、ビス−（２，４−ジ−ｔ−ブチル−フェニル）ペンタエリスリトールジホスファイト、およびビス−（２，４，６−トリ−ｔ−ブチル−フェニル）ペンタエリスリトールジホスファイト；ならびにそれらの混合物からなる群から選択される、実施形態１３に記載の熱およびＵＶ線安定剤組成物。
【００６７】
実施形態１５．
トリスアリールホスファイトが、トリス−（２，４−ジ−ｔ−ブチルフェニル）ホスファイト、トリス（４−ノニルフェニル）ホスファイトおよびトリフェニルホスファイト；ならびにそれらの混合物からなる群から選択される、実施形態１３に記載の熱およびＵＶ線安定剤組成物。
【００６８】
実施形態１６．
チオエステル化合物が、ジラウリルチオジプロピオネート、ジステアリルチオジプロピオネート、ペンタエリスリトールトラキス−（３−ドデシルチプロピオネート）、テトラ−アルキルチオエチルチオジスクシネート、２，１２−ジヒドロキシ−４，１０−ジチア−７−オキサトリデカメチレンビス［３−（ドデシルチオ）プロピオネート］、アルキルチオ−アルカン酸のポリアルカノールエステル、およびジアルキル３，３’−チオジプロピオネート；ならびにそれらの混合物からなる群から選択される、実施形態２〜１５のいずれか一つに記載の熱およびＵＶ線安定剤組成物。
【００６９】
実施形態１７．
オルト−ヒドロキシルトリス−アリール−ｓ−トリアジン化合物が、２−［４，６−ビス（２，４−ジメチルフェニル）−１，３，５−トリアジン−２−イル］−５−（オクチルオキシ）フェノールであり；
ヒンダードアミン光安定剤化合物が、脂肪酸、およびＣ12〜Ｃ21、Ｃ18不飽和２，２，６，６−テトラメチル−４−ピペリジニルエステルの混合物であり；
ヒンダードヒドロキシベンゾエート化合物が、３，５−ジ−ｔｅｒｔ−ブチル−４−ヒドロキシ安息香酸、ヘキサデシルエステルであり；
酸捕捉剤が、酸化マグネシウム、酸化アルミニウム、水酸化マグネシウム、水酸化アルミニウム、それらの炭酸塩およびそれらの混合物からなる群から選択され；
ホスファイト化合物が、ビス（２，４−ジクミルフェニル）ペンタエリスリトールジホスファイト）であり；
ヒンダードフェノール酸化防止剤化合物が、１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオンであり；かつ
チオエステルが、ペンタエリスリトールテトラキス−（３−ドデシルチオプロピオネート）またはジステアリルチオジプロピオネートである、
実施形態２〜１６のいずれか一つに記載の熱およびＵＶ線安定剤組成物。
【００７０】
実施形態１８．
実施形態１〜１７のいずれか一つに記載の熱およびＵＶ線安定剤組成物と；
安定させられるべき材料と
を含む組成物。
【００７１】
実施形態１９．
安定させられるべき材料が、ポリオレフィン、ポリエステル、ポリエーテル、ポリケトン、ポリアミド、天然および合成ゴム、ポリウレタン、ポリスチレン、ポリアクリレート、ポリメタクリレート、ポリアセタール、ポリアクリロニトリル、ポリブタジエン、アクリロニトリル−ブタジエン−スチレン、スチレンアクリロニトリル、アクリレートスチレンアクリロニトリル、セルロースアセテートブチレート、セルロース系ポリマー、ポリイミド、ポリアミドイミド、ポリエーテルイミド、ポリフェニルスルフィド、ポリフェニルオキシドポリスルホン、ポリエーテルスルホン、ポリ塩化ビニル、ポリカーボネート、熱可塑性オレフィン、アミノ樹脂架橋ポリアクリレートおよびポリエステル、ポリイソシアネート架橋ポリエステルおよびポリアクリレート、フェノール／ホルムアルデヒド、尿素／ホルムアルデヒドおよびメラミン／ホルムアルデヒド樹脂、アルキド樹脂、ポリエステル樹脂；メラミン樹脂と架橋されたアクリレート樹脂、尿素樹脂、イソシアネート、イソシアヌレート、カルバメート、エポキシ樹脂；酸無水物またはアミンで架橋されている、脂肪族、脂環式、複素環および芳香族グリシジル化合物に由来する架橋エポキシ樹脂；ポリシロキサン、Ｍｉｃｈａｅｌ付加ポリマー、アミン、活性化不飽和およびメチレン化合物と共にブロックドアミン、活性化不飽和およびメチレン化合物と共にケチミン、不飽和アクリルポリアセトアセテート樹脂と組み合わせたポリケチミン、不飽和アクリル樹脂と組み合わせたポリケチミン、放射線硬化性組成物、エポキシメラミン樹脂、有機染料、化粧品、セルロースベースの紙調合物、写真用フィルム紙、繊維、ワックス、およびインクからなる群から選択される、実施形態１８に記載の組成物。
【００７２】
実施形態２０．
安定させられるべき材料が、熱可塑性オレフィン、アクリロニトリル−ブタジエン−スチレン、ポリエステル、ポリ塩化ビニル、ポリアミド、ポリウレタン、および、プロピレン、イソブチレン、ブテン、メチルペンテン、ヘキセン、ヘプテン、オクテン、イソプレン、ブタジエン、ヘキサジエン、ジシクロペンタジエン、エチリデンシクロペンテンおよびノルボルネンのホモ−およびコポリマーからなる群から選択される、実施形態１８または実施形態１９に記載の組成物。
【００７３】
実施形態２１．
安定させられるべき材料が、ポリプロピレンまたはポリエチレンである、実施形態１８〜２０のいずれか一つに記載の組成物。
【００７４】
実施形態２２．
安定化された材料が、ビニールサイディング、ビニールサイディングトリム、シャッター、切妻通気口、軒、鼻隠し板、下端、くり形、シングル屋根板、屋根板下敷き、ルーフィング膜、バッテンシステム、バッテンエクステンダー、雨よけ、タイルパン、棟換気口、ウェザーブロック、隅棟および棟システム、軒ライザー、先細ストリップ、切妻壁くさび、熊手トリム、ジオメンブレン、複合デッキ材料、手すりまたは窓枠に形成される、実施形態１８に記載の組成物。
【００７５】
実施形態２３．
組成物がマスターバッチであり、熱およびＵＶ線安定剤組成物が、マスターバッチ組成物の総重量を基準として１０重量％から８０重量％までの安定化量で存在し、そして安定させられるべき材料が、マスターバッチ組成物の総重量を基準として２０重量％から９０重量％までの量で存在する、実施形態１８〜２１のいずれか一つに記載の組成物。
【００７６】
実施形態２４．
組成物がマスターバッチであり、熱およびＵＶ線安定剤組成物が、マスターバッチ組成物の総重量を基準として３０重量％から６０重量％までの安定化量で存在し、そして安定させられるべき材料が、マスターバッチ組成物の総重量を基準として４０重量％から７０重量％までの量で存在する、実施形態２３に記載の組成物。
【００７７】
実施形態２５．
組成物がマスターバッチであり、熱およびＵＶ線安定剤組成物が、マスターバッチ組成物の総重量を基準として４０重量％から５０重量％までの安定化量で存在し、そして安定させられるべき材料が、マスターバッチ組成物の総重量を基準として５０重量％から６０重量％までの量で存在する、実施形態２３〜２４のいずれか一つに記載の組成物。
【００７８】
実施形態２６．
熱およびＵＶ線安定剤組成物が、被安定化組成物の総重量を基準として０．０１重量％〜５重量％の安定化量で存在する、実施形態１８〜２２のいずれか一つに記載の組成物。
【００７９】
実施形態２７．
熱およびＵＶ線安定剤組成物が、被安定化組成物の総重量を基準として０．０５重量％〜２重量％の安定化量で存在する、実施形態２６に記載の組成物。
【００８０】
実施形態２８．
被安定化組成物の総重量を基準として、オルト−ヒドロキシルトリス−アリール−ｓ−トリアジン化合物の安定化量が０．００２重量％から０．５０重量％までであり、ヒンダードアミン光安定剤化合物の量が０．０１重量％〜１．２０重量％であり、ヒンダードヒドロキシベンゾエート化合物の安定化量が０．０１重量％から１．２０重量％までであり、酸捕捉剤の安定化量が０．００１重量％から０．５０重量％までであり、ヒンダードフェノール酸化防止剤化合物の安定化量が０．００１重量％から０．５０重量％までであり、そしてホスファイト化合物の安定化量が０．００５重量％から１．００重量％までである、実施形態２６〜２７のいずれか一つに記載の組成物。
【００８１】
実施形態２９．
被安定化組成物の総重量を基準として、オルト−ヒドロキシルトリス−アリール−ｓ−トリアジン化合物の安定化量が０．００４重量％から０．２０重量％までであり、ヒンダードアミン光安定剤化合物の安定化量が０．０２重量％から０．８０重量％までであり、ヒンダードヒドロキシベンゾエート化合物の安定化量が０．０２重量％から０．８０重量
％までであり、酸捕捉剤の安定化量が０．００３重量％から０．２５重量％までであり、ヒンダードフェノール酸化防止剤化合物の安定化量が０．００２重量％から０．２５重量％までであり、そしてホスファイト組成物の安定化量が０．０１重量％から０．８０重量％までである、実施形態２８に記載の組成物。
【００８２】
実施形態３０．
熱およびＵＶ線安定剤組成物が、チオエステル化合物をさらに含み、チオエステル化合物の安定化量が、被安定化組成物の総重量を基準として０．００１重量％から０．８０重量％までである、実施形態２６〜２９のいずれか一つに記載の組成物。
【００８３】
実施形態３１．
チオエステル化合物の安定化量が、被安定化組成物の総重量を基準として、０．００３重量％から０．４重量％までである、実施形態３０に記載の組成物。
【００８４】
実施形態３２．
安定させられるべき材料が、実施形態１〜１７に記載の熱およびＵＶ線安定剤組成物と組み合わせられる、実施形態１８〜３１のいずれか一つに記載の組成物の調製方法。
【００８５】
実施形態３３．
安定させられるべき材料が、熱可塑性オレフィン、アクリロニトリル−ブタジエン−スチレン、ポリエステル、ポリ塩化ビニル、ポリアミド、ポリウレタン、および、プロピレン、イソブチレン、ブテン、メチルペンテン、ヘキセン、ヘプテン、オクテン、イソプレン、ブタジエン、ヘキサジエン、ジシクロペンタジエン、エチリデンシクロペンテンおよびノルボルネンのホモ−およびコポリマーからなる群から選択される、実施形態３２に記載の方法。
【００８６】
実施形態３４．
安定させられるべき材料が、ポリプロピレンまたはポリエチレンである、実施形態３２または実施形態３３に記載の方法。
【００８７】
実施形態３５．
安定化された材料が、ビニールサイディング、ビニールサイディングトリム、シャッター、切妻通気口、軒、鼻隠し板、下端、くり形、シングル屋根板、屋根板下敷き、ルーフィング膜、バッテンシステム、バッテンエクステンダー、雨よけ、タイルパン、棟換気口、ウェザーブロック、隅棟および棟システム、軒ライザー、先細ストリップ、切妻壁くさび、熊手トリム、ジオメンブレン、複合デッキ材料、手すりまたは窓枠に形成される、実施形態３２に記載の方法。
【００８８】
実施形態３６．
ポリオレフィン、ポリエステル、ポリエーテル、ポリケトン、ポリアミド、天然および合成ゴム、ポリウレタン、ポリスチレン、ポリアクリレート、ポリメタクリレート、ポリアセタール、ポリアクリロニトリル、ポリブタジエン、アクリロニトリル−ブタジエン−スチレン、スチレンアクリロニトリル、アクリレートスチレンアクリロニトリル、セルロースアセテートブチレート、セルロース系ポリマー、ポリイミド、ポリアミドイミド、ポリエーテルイミド、ポリフェニルスルフィド、ポリフェニルオキシドポリスルホン、ポリエーテルスルホン、ポリ塩化ビニル、ポリカーボネート、熱可塑性オレフィン、アミノ樹脂架橋ポリアクリレートおよびポリエステル、ポリイソシアネート架橋ポリエステルおよびポリアクリレート、フェノール／ホルムアルデヒド、尿素／ホルムアルデヒドおよびメラミン／ホルムアルデヒド樹脂、アルキド樹脂、ポリエステル樹脂；メラミン樹脂と架橋されたアクリレート樹脂、尿素樹脂、イソシアネート、イソシアヌレート、カルバメート
、エポキシ樹脂；酸無水物またはアミンで架橋されている、脂肪族、脂環式、複素環および芳香族グリシジル化合物に由来する架橋エポキシ樹脂；メポリシロキサン、Ｍｉｃｈａｅｌ付加ポリマー、アミン、活性化不飽和およびメチレン化合物と共にブロックドアミン、活性化不飽和およびメチレン化合物と共にケチミン、不飽和アクリルポリアセトアセテート樹脂と組み合わせたポリケチミン、不飽和アクリル樹脂と組み合わせたポリケチミン、放射線硬化性組成物、エポキシメラミン樹脂、有機染料、化粧品、セルロースベースの紙調合物、写真用フィルム紙、繊維、ワックス、インクからなる群から選択される材料の加工性の改善方法であって、この方法が、安定化量の安定剤組成物を材料に添加する工程を含み、安定剤組成物が実施形態１〜１７のいずれか一つに記載のものである方法。
【００８９】
本明細書で開示される組成物は、換気口、計器パネル、制御卓、バッテリーハウス、ならびにバンパー、サイドモールディングおよびミラーハウジングなどの外装部品などの自動車用途を含むが、それらに限定されない、様々な用途で使用され得る。組成物はまた、例えば、池の中敷き、グランドカバー、下敷き、防水壁、侵食制御膜などのジオメンブレン用途でも使用され得る。熱およびＵＶ安定化から恩恵を受けるであろう他の用途もまた本明細書で熟慮される。
【００９０】
本発明は、様々な例示の実施形態に関連して記載されてきたが、様々な変更が行われ得るし、そして同等のものが本発明の範囲から逸脱することなくその要素について置き換えられ得ることは当業者によって理解されるであろう。さらに、多くの修正が、本発明の本質的な範囲から逸脱することなく特定の状況または問題に適応するために本発明の教示に加えられてもよい。それ故、本発明は、この発明を実施するために考えられる最良の態様として開示された特定の実施形態に限定されないこと、しかし本発明は、添付のクレームの範囲内に入るすべての実施形態を含むであろうことが意図される。
【００９１】
実施例１〜１４
本発明は、以下の実施例によってこれから例示される。実施例は、本発明の範囲を限定することを意図しない。上記の概要および詳細な説明と併せて、実施例は、本発明の理解をさらに提供する。
【００９２】
原材料：旭化成株式会社製の熱可塑性オレフィン（ＴＰＯ）番号ＡＨＸＰＴ０５３Ａ１１００ＮＴ１０１をベースポリマーとして使用する。これ以降使用される、（Ａ〜Ｈと称される）様々な添加剤およびそれらの重量％使用量を、下の表１にリストアップする。添加剤は受け取ったまま使用する。
【００９３】
【表１】
0006731910.tif 000016
【００９４】
ポリマー添加剤の溶融混合：先ず、添加剤を量り取り、ポリマーペレットと混合する。固体混合物を激しく振盪して添加剤の一様な混合を達成する。固体混合物を次に、二軸スクリュー押出機ホッパーへ供給する。添加剤の配合は、二軸スクリュー押出機を用いて行う。配合中の条件は、次の通りである：ローター速度：１３０ｒｐｍ；溶融温度：２３２℃；供給速度：８００ｒｐｍ；温度プロフィール範囲：１７１〜２３０℃。配合中の平均圧力読みは、３６〜４０％である。配合試料を、Ｃｏｎａｉｒペレタイザーを用いてペレット化する。ペレットを、さらなる使用前に２４時間風乾させる。
【００９５】
試料調製：熱および耐候性試験用の試料は、Ａｒｂｕｒｇ射出成形機を用いて調製する。射出成形中の条件は、次の通りである：ノズル温度：２３０℃；射出圧力：６０；スロットサイズ：１４．５。引張試験用には、ＡＳＴＭ６３８−Ｔｙｐｅ５に従った引張試験片を調製する。標準２×２×０．１２５インチ寸法を有するプラークを、熱試験および耐
候性試験の両方用に使用する。
【００９６】
熱および耐候性試験条件：熱性能については、試料（引張試験片およびプラーク）を、計１０００時間１５０℃に保つ。試料を２００時間間隔で、光沢保持率、デルタＥ、および機械的強度（破断点応力）について分析する。表面光沢は、６０°角度でＡＳＴＭ  Ｔｅｓｔ  Ｐｒｏｃｅｄｕｒｅ  Ｄ５２３の下でＢＹＫ−Ｇａｒｄｎｅｒ製のｍｉｃｒｏ−ＴＲＩ−Ｇｌｏｓｓを用いて測定する。光沢保持率値は、未暴露試料を基準として計算する。試料色の変化は、１インチ視野およびＤ６５／１０°オブザーバでＡＳＴＭ  Ｄ２２４４−７９を用いてＭａｃｂｅｔｈ  Ｃｏｌｏｒ  Ｅｙｅ  Ｃｏｌｏｒｉｍｅｔｅｒを用いて測定する。生データから、暴露前後のトータルの色変化の差である、デルタＥを計算する。より低いデルタＥは、それぞれより少ない色変化を示し、より良好な性能を示唆する。引張強度については、各データ点につき５つの引張試験片を、Ｉｎｓｔｒｏｎ  Ｅｎｇｉｎｅｅｒｉｎｇ  Ｃｏｍｐａｎｙ  Ｔｅｎｓｉｌｅ  Ｔｅｓｔｅｒ（モデルＴＴＢ）で試験する。５つの試験試料の平均引張強度を、ＡＳＴＭ  Ｄ６３８タイプ−５方法を用いて測定する。引張試験機のクロスヘッド速度は、２インチ（０．５０８ｃｍ）毎分である。
【００９７】
ＵＶ耐候性については、試料を、ＡＳＴＭ−Ｇ−１５５試験条件、ＰＶ１３０３、ＳＡＥＪ１８８５（Ｊ２４１２）およびＳＡＥＪ１９６０（Ｊ２５２７）下にＸｅｎｏｎ  Ｗｅａｔｈｅｒ−ｏｍｅｔｅｒに曝す。試料を、設定暴露間隔後に光沢保持率およびデルタＥについて分析する。
【００９８】
様々な安定剤添加剤組み合わせの１３試料を上記の通り調合し、次に対照試料（添加された安定剤組成物なし）に対して極限熱性能（引張強度、光沢および色変化）ならびに極限耐候性能（光沢および色変化）について試験する。「Ｃ」で示されるそれらの試料は、比較試料であり、対照試料（すなわち、添加された安定剤組成物なし）、または当業者にすでに公知の調合物を含有する試料を表す。実施例２Ｃは、例えば、米国特許第６，８４３，９３９号明細書に記載されている調合物をベースとする。上に調製されたような試料についての熱および耐候性試験の結果を、下の表２〜５に示す。
【００９９】
【表２】
0006731910.tif 000017
【０１００】
実施例１Ｃ〜４Ｃは、本明細書に記載されるような本発明によるある種の組成物（例えば、実施例５〜１４）と比べて極限熱条件下での引張強度の保持に関して成績が悪い。
【０１０１】
【表３】
0006731910.tif 000018
【０１０２】
本明細書に記載されるような本発明による組成物（例えば、実施例１３および１４）は、対照試料および当業者に公知の調合物を含有する試料（すなわち、実施例１Ｃ〜４Ｃ）と比べて最高の光沢保持率および最低の色変化の観点から最良の極限熱性能を提供する。この結果はまた、図１Ａ〜１Ｅによって視覚的に実証される。安定剤組成物なしのプラーク（図１Ａ）または米国特許第６，８４３，９３９号明細書をベースとする安定剤組成物入りのプラーク（図１Ｂ）は、極限熱条件下でブルーミングを示すが、本明細書に記載されるような本発明による安定剤組成物入りのプラーク（図１Ｃ、１Ｄ、および１Ｅ）は、同じ条件下で著しくより少ないブリーミングを示すか、またはブリーミングをまったく示さない。
【０１０３】
【表４】
0006731910.tif 000019
【０１０４】
本明細書に記載されるような本発明による組成物（例えば、実施例１０、１３、および１４）は、対照試料および当業者に公知の調合物を含有する試料（すなわち、実施例１Ｃ〜４Ｃ）と比較される場合に最高の光沢保持率の観点から良好な耐候性能に悪影響を及ぼさない。
【０１０５】
【表５】
0006731910.tif 000020
【０１０６】
本明細書に記載されるような本発明による組成物（例えば、実施例１０、１３、および１４）は、対照試料および当業者に公知の調合物を含有する試料（すなわち、実施例１Ｃ〜４Ｃ）と比較される場合に最低の色変化の観点から良好な耐候性能に悪影響を及ぼさない。
【０１０７】
したがって、上の結果に基づき、本明細書に記載されるような本発明による組成物は、相乗的効果を示し、かつ、対照試料および当業者に公知の調合物を含有する試料と比べて極限条件下での引張強度の保持の観点から高められた熱性能を提供するのみならず、本明細書に記載されるような本発明による組成物はまた、当業者に公知の調合物を含有する試料によって実証される良好な耐候性能に対するいかなる拮抗作用も持たない。
【０１０８】
実施例１５〜１９：マルチパス加工安定化研究
実施例１５〜１９では、表１にリストアップされた添加剤を利用してマルチパス加工安定化研究を行う。
【０１０９】
ポリマー添加剤の溶融混合：先ず、添加剤を量り取り、ポリプロピレン（Ｐｒｏｆａｘ
６３０１）樹脂と混合する。固体混合物を激しく振盪して添加剤の一様な混合を達成する。固体混合物を次に、一軸スクリュー押出機ホッパーへ供給する。添加剤の配合は、一軸スクリュー押出機を用いて行う。配合中の条件は、次の通りである：ローター速度：１００ｒｐｍ；溶融温度：２３０℃；供給速度：７０〜１００ｒｐｍ；温度プロフィール範囲：２１５〜２３０℃。配合中の平均圧力読みは、３６〜４０％である。配合試料を、Ｃｏｎａｉｒペレタイザーを用いてペレット化する。
【０１１０】
マルチパス押出加工：ペレットを、５回一軸スクリュー押出機に通し、約２００ｇの試料を、第１、第３、および第５パスから集める。加工特性を求めるために、配合ポリプロピレンペレットの相対メルトフローを、Ｄｙｎｉｓｃｏ  Ｍｅｌｔ  Ｆｌｏｗ  Ｉｎｄｅｘｅｒ（ＭＦＩ）を用いて測定する。この手順は、ＡＳＴＭ  Ｄ１２３８  Ｍｅｔｈｏｄ
Ｂ−Ａｕｔｏｍａｔｉｃａｌｌｙ  Ｔｉｍｅｄ  Ｆｌｏｗ  Ｒａｔｅ  Ｍｅａｓｕｒｅｍｅｎｔに特有のものである。より低いメルトフローレイト（ＭＦＲ−ｇ／１０分）は、ポリマーのより良好な安定性性能を実証する、より高い粘度特性を示唆する。結果を、下の表６にならびに図２に提示されるグラフに示す。
【０１１１】
【表６】
0006731910.tif 000021
【０１１２】
表６および図２のグラフに示されるように、本明細書に記載されるような本発明による組成物（実施例１７、１８および１９）は、他の組成物と比べて、改善された加工性を有する、すなわち、安定化したままであり、低いメルトフローレイトを維持する。
【図１】
0006731910.tif 000029
【図２】
0006731910.tif 000030